(57)【特許請求の範囲】
【請求項１】
式（５）〜（１０）の化合物。
【化１】
0006009356.tif 000111
（式中、以下が、使用される記号と添え字に適用される。
Ａは、出現毎に同一であるか異なり、ＣＲまたはＮであり、
Ｗは、基Ｙがこの基Ｗに結合するならば、Ｃであり、基Ｙがこの基Ｗに結合しないならば、ＣＲであり、
ただし、ｎ＝０ならば、単位ごとの合計１、２もしくは３個の記号ＡまたはＷは、Ｎであり、その他の記号ＡおよびＷは、ＣＲであり、およびｎ＝１ならば、単位ごとの合計１、２もしくは３個の記号Ａは、Ｎであり、その他の記号Ａは、ＣＲであり、
Ｘは、出現毎に、Ｎであり、
Ｙは、出現毎に、Ｃ（Ｒ１）２であり
Ｒは、出現毎に同一であるか異なり、Ｈ、Ｄ、Ｆ、ＣＮ、Ｎ（Ａｒ）２、１〜１０個のＣ原子を有する直鎖アルキル基、３〜１０個のＣ原子を有する分岐あるいは環状アルキル基、２〜１０個のＣ原子を有するアルケニル基（夫々は、１以上の基Ｒ２により置換されてよく、１以上の隣接しないＣＨ２基は、ＯもしくはＳで置き代えられてよく、ここで、１以上のＨ原子は、ＤもしくはＦで置き代えられてよい。）または、各場合に、１以上の基Ｒ２により置換されてよい６〜３０個の芳香族環原子を有する芳香族もしくは複素環式芳香族環構造より成る群から選ばれ；ここで、２個以上の隣接する置換基Ｒは、一以上の置換基Ｒ２により置換されてよいモノ-あるいはポリ環状脂肪族、芳香族もしくは複素環式芳香族環構造を随意に形成してもよく；
Ｒ１は、１〜１０個のＣ原子を有する直鎖アルキル基、それぞれ１以上の基Ｒ２により置換されてよい５〜２０個の芳香族環原子を有する芳香族もしくは複素環式芳香族環構造より成る群から選ばれ；ここで、同じ基Ｙに結合する２個の置換基Ｒ１は、互いに、環構造を形成し、それゆえスピロ構造を形成してもよく；
Ｒ２は、Ｈ、Ｄ、Ｆ、ＣＮ、Ｎ（Ａｒ）２、Ｃ（=Ｏ）Ａｒ、Ｐ（=Ｏ）（Ａｒ）２、１〜１０個のＣ原子を有する直鎖アルキル基、３〜１０個のＣ原子を有する分岐あるいは環状アルキル基、２〜１０個のＣ原子を有するアルケニル基（１以上のＨ原子は、ＤもしくはＦで置き代えられてよい。）または、各場合に、１以上の基Ｒ３により置換されてよい６〜３０個の芳香族環原子を有する芳香族もしくは複素環式芳香族環構造基より成る群から選ばれ；
Ｒ３は、Ｈ、Ｄ、Ｆ、ＣＮ、１〜２０個のＣ原子を有する脂肪族炭化水素基、５〜３０個の芳香族環原子を有する芳香族もしくは複素環式芳香族環構造であって、ここで、１以上のＨ原子は、Ｄ、Ｆ、Ｃｌ、Ｂｒ、Ｉ、もしくはＣＮで置き代えられてよく、ここで、２個以上の隣接する置換基Ｒ３はモノ-あるいはポリ環状脂肪族、芳香族もしくは複素環式芳香族環構造を互いに形成してもよく；
Ａｒは、出現毎に同一であるか異なり、１以上の非芳香族基Ｒ３により置換されてよい５〜３０個の芳香族環原子を有する芳香族もしくは複素環式芳香族環構造であって；ここで、同じＮ原子もしくはＰ原子に結合する２個の基Ａｒは、単結合によりまたは、Ｎ（Ｒ３）、Ｃ（Ｒ３）、ＯもしくはＳから選ばれるブリッジにより互いに架橋されてもよく、
Ｌは、１〜１０個のＣ原子を有する２価もしくは多価の直鎖アルキレンもしくはアルキリデン基、３〜１０個のＣ原子を有する分岐あるいは環状アルキレンもしくはアルキリデン基（夫々は、各場合に１以上の基Ｒ２により置換されてよく、ここで、１以上のＨ原子は、ＤもしくはＦで置き代えられてよい。）または、１以上の基Ｒ２により置換されてよい５〜２４個の芳香族環原子を有する少なくとも２価の芳香族もしくは複素環式芳香族環構造またはＬは単結合であり、
ｎは、出現毎に同一であるか異なり、０または１であり、
ｐは、出現毎に同一であるか異なり、２、３、４、５または６であり、ただし、ｐは、Ｌの最大価数を超えない。）
【請求項２】
少なくとも一つの記号ＡはＮであり、記号ＷはＣＲもしくはＣであることを特徴とする、請求項１記載の化合物。
【請求項３】
式（５）〜（１０）の化合物が、式（１１ａ）〜（３１ｂ）の化合物から選ばれることを特徴とする、請求項１または２記載の化合物。
【化２−１】
0006009356.tif 000112
【化２−２】
0006009356.tif 000113
【化２−３】
0006009356.tif 000114
【化２−４】
0006009356.tif 000115
（式中、使用される記号と添え字は、請求項１の意味を有する。）
【請求項４】
式（５）〜（１０）の化合物が、式（１１ｄ）〜（３１ｅ）の化合物から選ばれることを特徴とする、請求項１〜３何れか１項記載の化合物。
【化３−１】
0006009356.tif 000116
【化３−２】
0006009356.tif 000117
【化３−３】
0006009356.tif 000118
【化３−４】
0006009356.tif 000119
（式中、使用される記号と添え字は、請求項１の意味を有し、非置換として描かれた位置は、水素に代えて重水素を有してもよい。）
【請求項５】
一つの置換基ＲまたはＲ１が、以下の式（３２）〜（３５）の構造から選ばれることを特徴とするか、
【化４】
0006009356.tif 000120
および/または少なくとも一つの置換基Ｌが、以下の式（３６）〜（３８）の構造から選ばれることを特徴とするか、
【化５】
0006009356.tif 000121
（式中、Ｒ２は、請求項１の意味を有し、＊は、式（３２）〜（３８）の基からの結合位置を示し、さらに；
Ｚは、出現毎に同一であるか異なり、ＣＲ２またはＮであり、ただし、一個の基Ｚ、二個の基Ｚまたは三個の基Ｚは、Ｎであり、
Ａｒ１は、出現毎に同一であるか異なり、１以上の基Ｒ２で置換されてよい５〜１６個のＣ原子を有する二価のアリールもしくはヘテロアリール基であり、
ｍは、出現毎に同一であるか異なり、０、１、２または３である。）
および/または一つの置換基ＲまたはＲ１は、夫々１以上の基Ｒ２で置換されてよい-ＮＡｒ２、カルバゾール、インデノカルバゾール、インドロカルバゾール、アザカルバゾール、インドール、フラン、ベンゾフラン、ジベンゾフラン、チオフェン、ベンゾチオフェンまたはジベンゾチオフェンより成る群から選ばれ、ここで、Ａｒは、請求項１の意味を有することを特徴とする、請求項１〜４何れか１項記載の化合物。
【請求項６】
以下の反応工程を含む、請求項１〜５何れか１項記載の化合物の製造方法：
ａ）一個の基Ｙにより架橋されるだけである骨格の合成、
ｂ）分子内部閉環反応による第２および随意に第３の基Ｙの導入、
ｃ）随意に基Ｒの導入。
【請求項７】
請求項１〜５何れか１項記載の化合物の電子素子での使用。
【請求項８】
請求項１〜５何れか１項記載の少なくとも一つの化合物を含む電子素子であって、ここで、電子素子は、有機エレクトロルミネッセンス素子（ＯＬＥＤ、ＰＬＥＤ）、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査器、有機光受容器、有機電場消光素子（Ｏ-ＦＱＤ）、発光電子化学電池（ＬＥＣ）、有機レーザーダイオード（Ｏ-ｌａｓｅｒ）および有機プラスモン発光素子より成る群から選ばれる、電子素子。
【請求項９】
請求項１〜５何れか１項記載の化合物が、発光層中で、蛍光もしくは燐光エミッターのためのマトリックス材料として、および/または正孔障壁層中で正孔障壁材料としておよび/または電子輸送層中で電子輸送材料としておよび/または電子障壁もしくは励起子障壁層中で電子もしくは励起子障壁材料としておよび/または正孔輸送もしくは注入層中で正孔輸送材料として使用されることを特徴とする、請求項８記載の有機エレクトロルミネッセンス素子。
【発明の詳細な説明】
【技術分野】
【０００１】
本発明は、電子素子、特に、有機エレクトロルミネッセンス素子での使用のための材料に関する。
【０００２】
有機半導体が機能性材料として使用される有機エレクトロルミネセンス素子（ＯＬＥＤ）の構造は、たとえば、US 4539507、US 5151629、EP0676461およびWO98/27136に記載されている。ここで使用される発光材料は、蛍光発光ではなく燐光発光を示す有機金属錯体とますますなっている（M.A.aldo et al., Appl. Phys. Lett. 1999, 75, 4-6）。量子力学的理由により、エネルギーとパワー効率における４倍までの増加が、燐光発光エミッターとして有機金属化合物を使用して可能である。しかしながら、一般的に、ＯＬＥＤ、特に、三重項発光（燐光）を示すＯＬＥＤにおいて、たとえば、効率、駆動電圧および寿命に関して改善に対する必要性が未だ存在する。これは、比較的短い波長範囲で、たとえば、緑色または青色で発光するＯＬＥＤに、特に、あてはまる。
【０００３】
燐光ＯＬＥＤの特性は、使用される三重項エミッターによってのみ決定されるのではない。ここで、特に、マトリックス材料、正孔障壁材料、電子輸送材料、正孔輸送材料および電子-あるいは励起子障壁材料等に使用されるその他の材料も、特に重要である。そこで、これら材料における改善は、ＯＬＥＤ特性に顕著な改善をももたらすかもしれない。蛍光ＯＬＥＤのためのこれら材料における改善に対する必要性が、また、未だに存在する。
【０００４】
先行技術にしたがうと、特に、ケトン（たとえば、WO 04/093207もしくはWO 10/006680にしたがう）またはホスフィンオキシド（たとえば、WO 05/003253にしたがう）は、燐光エミッターのためのマトリックス材料として使用される。しかしながら、他のマトリックス材料の場合のように、これらマトリックス材料の使用について、特に、素子の効率と寿命に関して、改善の必要性が未だ存在する。
【０００５】
本発明の目的は、蛍光もしくは燐光ＯＬＥＤ、特に、燐光ＯＬＥＤにおける、たとえば、マトリックス材料としてまたは正孔輸送/電子障壁材料としてまたは励起子障壁材料として、または電子輸送/正孔障壁材料としての使用に適している化合物を提供することである。特に、本発明の目的は、緑色および青色燐光ＯＬＥＤのためにも適するマトリックス材料を提供することである。
【０００６】
驚くべきことに、以下でより詳細に説明されるある種の化合物が、この目的を達成し、特に、寿命、効率と駆動電圧に関して、有機エレクトロルミネッセンス素子における顕著な改善をもたらすことが見出された。これは、特に、緑色および青色燐光エレクトロルミネッセンス素子、特に、マトリックス材料としての本発明による化合物の使用についてあてはまる。したがって、本発明は、これら材料とこの型の化合物を含む有機エレクトロルミネッセンス素子に関する。
【０００７】
WO 07/031165は、本発明による化合物に類似する基本構造を有する架橋トリアリールアミン構造を開示している。しかしながら、骨格の一以上の炭素原子が、窒素により置き代えられた化合物は、そこには開示されていない。さらに、これら化合物は、エミッターとして、または正孔輸送材料としてだけではなく、燐光エミッターのためのマトリックス材料として、または電子輸送材料として説明されているだけである。
【０００８】
US 2009/0136779は、燐光エミッターのためのマトリックス材料として類似する基本構造を有する化合物を開示している。しかしながら、骨格の一以上の炭素原子が、窒素により置き代えられた化合物は、そこには開示されていない。
【０００９】
しかしながら、驚くべきことに、骨格の一以上の炭素原子の窒素による正確な置き代えは、電子特性の改善をもたらすことが、見出された。
【００１０】
本発明は、以下の式（１）、式（２）、式（３）または式（４）の化合物に関する。
【化１】
0006009356.tif 000002
【００１１】
ここで、以下が、使用される記号と添え字に適用される。
【００１２】
Ａは、出現毎に同一であるか異なり、ＣＲまたはＮであり、
Ｗは、基Ｙがこの基Ｗに結合するならば、Ｃであり、基Ｙがこの基Ｗに結合しないならば、ＣＲまたはＮであり、
ただし、少なくとも一つの記号Ａおよび/または少なくとも一つの記号Ｗは、Ｎであり、
Ｘは、出現毎に同一であるか異なり、Ｎ、ＰまたはＰ=Ｏであり、
Ｙは、出現毎に同一であるか異なり、Ｃ（Ｒ１）２、ＮＲ１、Ｏ、Ｓ、Ｃ=Ｏ、Ｃ=Ｓ、Ｃ=ＮＲ１、Ｃ=Ｃ（Ｒ１）２、Ｓｉ（Ｒ１）２、ＢＲ１、ＰＲ１、ＡｓＲ１、ＳｂＲ１、ＢｉＲ１、Ｐ（=Ｏ）Ｒ１、Ａｓ（=Ｏ）Ｒ１、Ｂｉ（=Ｏ）Ｒ１、ＳＯ、ＳｅＯ、ＴｅＯ、ＳＯ２、ＳｅＯ２、ＴｅＯ２または同一であるか異なってもよいこれらの基の組み合わせであるか、または化学結合であり、ただし、単位中のすべての三個の基Ｙは、すべて同時に単結合ではなく、
Ｒ、Ｒ１は、出現毎に同一であるか異なり、Ｈ、Ｄ、Ｆ、Ｃｌ、Ｂｒ、Ｉ、ＣＮ、ＮＯ２、Ｎ（Ａｒ）２、Ｎ（Ｒ２）２、Ｃ（=Ｏ）Ａｒ、Ｃ（=Ｏ）Ｒ１、Ｐ（=Ｏ）（Ａｒ）２、１〜４０個のＣ原子を有する直鎖アルキル、アルコキシもしくはチオアルコキシ基、３〜４０個のＣ原子を有する分岐あるいは環状アルキル、アルコキシもしくはチオアルコキシ基、２〜４０個のＣ原子を有するアルケニルもしくはアルキニル基（夫々は、１以上の基Ｒ２により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、ＳもしくはＣＯＮＲ２で置き代えられてよく、ここで、１以上のＨ原子は、Ｄ、Ｆ、Ｃｌ、Ｂｒ、Ｉ、ＣＮもしくはＮＯ２で置き代えられてよい。）または、各場合に、１以上の基Ｒ２により置換されてよい５〜８０個、好ましくは、５〜６０個の芳香族環原子を有する芳香族もしくは複素環式芳香族環構造、１以上の基Ｒ２で置換されてよい５〜６０個の芳香族環原子を有するアリールオキシもしくはヘテロアリールオキシ基、１以上の基Ｒ２で置換されてよい５〜６０個の芳香族環原子を有するアラルキルもしくはヘテロアラルキル基より成る群から選ばれ；ここで、同じ基Ｙに結合する２個以上の隣接する置換基Ｒもしくは２個の置換基Ｒ１は、互いに、一以上の置換基Ｒ２により置換されてよいモノ-あるいはポリ環状脂肪族、芳香族もしくは複素環式芳香族環構造を随意に形成してもよく；
Ｒ２は、出現毎に同一であるか異なり、Ｈ、Ｄ、Ｆ、Ｃｌ、Ｂｒ、Ｉ、ＣＮ、ＮＯ２、Ｎ（Ａｒ）２、Ｎ（Ｒ３）２、Ｃ（=Ｏ）Ａｒ、Ｃ（=Ｏ）Ｒ３、Ｐ（=Ｏ）（Ａｒ）２、１〜４０個のＣ原子を有する直鎖アルキル、アルコキシもしくはチオアルコキシ基、３〜４０個のＣ原子を有する分岐あるいは環状アルキル、アルコキシもしくはチオアルコキシ基、２〜４０個のＣ原子を有するアルケニルもしくはアルキニル基（夫々は、１以上の基Ｒ３により置換されてよく、１以上の隣接しないＣＨ２基は、Ｒ３Ｃ=ＣＲ３、Ｃ≡Ｃ、Ｓｉ（Ｒ３）２、Ｇｅ（Ｒ３）２、Ｓｎ（Ｒ３）２、Ｃ=Ｏ、Ｃ=Ｓ、Ｃ=Ｓｅ、Ｃ=ＮＲ３、Ｐ（=Ｏ）（Ｒ３）、ＳＯ、ＳＯ２、ＮＲ３、Ｏ、ＳもしくはＣＯＮＲ３で置き代えられてよく、ここで、１以上のＨ原子は、Ｄ、Ｆ、Ｃｌ、Ｂｒ、Ｉ、ＣＮもしくはＮＯ２で置き代えられてよい。）または、各場合に、１以上の基Ｒ３により置換されてよい５〜６０個の芳香族環原子を有する芳香族もしくは複素環式芳香族環構造、１以上の基Ｒ３で置換されてよい５〜６０個の芳香族環原子を有するアリールオキシもしくはヘテロアリールオキシ基、５〜６０個の芳香族環原子を有するアラルキルもしくはヘテロアラルキル基より成る群から選ばれ；ここで、２個以上の隣接する置換基Ｒ２は、一以上の置換基Ｒ３により置換されてよいモノ環状あるいはポリ環状脂肪族、芳香族もしくは複素環式芳香族環構造を随意に形成してもよく；
Ｒ３は、Ｈ、Ｄ、Ｆ、ＣＮ、１〜２０個のＣ原子を有する脂肪族炭化水素基、５〜３０個の芳香族環原子を有する芳香族もしくは複素環式芳香族環構造であって、ここで、１以上のＨ原子は、Ｄ、Ｆ、Ｃｌ、Ｂｒ、Ｉ、もしくはＣＮで置き代えられてよく、ここで、２個以上の隣接する置換基Ｒ３はモノ-あるいはポリ環状脂肪族、芳香族もしくは複素環式芳香族環構造を互いに形成してもよく；
Ａｒは、出現毎に同一であるか異なり、１以上の非芳香族基Ｒ３により置換されてよい５〜３０個の芳香族環原子を有する芳香族もしくは複素環式芳香族環構造であって；ここで、同じＮ原子もしくはＰ原子に結合する２個の基Ａｒは、単結合により、または、Ｎ（Ｒ３）、Ｃ（Ｒ３）、ＯもしくはＳから選ばれるブリッジにより互いに架橋されてもよく、
Ｌは、１〜４０個のＣ原子を有する２、３、４、５もしくは６価の直鎖アルキレン、アルキリデン、アルキレンオキシもしくはチオアルキレンオキシ基、３〜４０個のＣ原子を有する分岐あるいは環状アルキレン、アルキリデン、アルキレンオキシもしくはチオアルキレンオキシ基、２〜４０個のＣ原子を有するアルケニレンもしくはアルキニレン基（夫々は、１以上の基Ｒ２により置換されてよく、１以上の隣接しないＣＨ２基は、-Ｒ２Ｃ=ＣＲ２-、-Ｃ≡Ｃ-、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）Ｒ２、Ｓ=Ｏ、ＳＯ２、-Ｏ-、-Ｓ-もしくはＣＯＮＲ２で置き代えられてよく、ここで、１以上のＨ原子は、Ｄ、Ｆ、Ｃｌ、Ｂｒ、Ｉ、ＣＮもしくはＮＯ２で置き代えられてよい。）または、１以上の基Ｒ２により置換されてよい５〜８０個、好ましくは、５〜４０個の芳香族環原子を有する２、３、４、５もしくは６価の芳香族もしくは複素環式芳香族環構造またはＰ（Ｒ２）３−ｐ、Ｐ（=Ｏ）（Ｒ２）３−ｐ、Ｃ（Ｒ２）４−ｐ、Ｓｉ（Ｒ２）４−ｐ、Ｎ（Ａｒ）３−ｐまたは２、３、４もしくは５個のこれら構造の組み合わせであるか、または、Ｌは化学結合であり、
ｎは、出現毎に同一であるか異なり、０または１であり、
ｐは、出現毎に同一であるか異なり、２、３、４、５または６であり、ただし、ｐは、Ｌの最大価数を超えず、
次の化合物は除外される。
【化２】
0006009356.tif 000003
【００１３】
本発明の好ましい具体例では、式（１）〜（３）の化合物は、各単位中に基Ｙとして単結合と１または２個のブリッジＹを含み、それぞれ１個のブリッジ原子を有するか、または１または２個のブリッジＹは、それぞれ２個のブリッジ原子を有する。式（１）〜（３）の化合物は、特に、好ましくは、各単位中に基Ｙとして単結合と１または２個のブリッジＹを含み、それぞれ１個のブリッジ原子を有する。本発明のさらに好ましい具体例では、式（４）の化合物は、各単位中に基Ｙとして単結合を含む。
【００１４】
本発明の意味でのアリール基は、６〜６０個のＣ原子を含む；本発明の意味でのヘテロアリール基は、２〜６０個のＣ原子と少なくとも１個のヘテロ原子を含むが、ただし、Ｃ原子とヘテロ原子の合計は少なくとも５個である。ヘテロ原子は、好ましくは、Ｎ、Ｏおよび/またはＳから選ばれる。ここで、アリール基もしくはヘテロアリール基は、単純な芳香族環、すなわちベンゼン、または、単純な複素環式芳香族環、例えば、ピリジン、ピリミジン、チオフェン等、または、縮合アリールもしくはヘテロリール基、例えば、ナフタレン、アントラセン、フェナントレン、キノリン、イソキノリン等の何れかを意味するものと解される。たとえば、ビフェニル等の単結合により互いに結合した芳香族環は、アリールもしくはヘテロリール基を指すのではなく、逆に、芳香族環構造を指す。
【００１５】
本発明の意味での芳香族環構造は、６〜８０個のＣ原子を環構造中に含む。本発明の意味での複素環式芳香族環構造は、２〜６０個のＣ原子と少なくとも１個のヘテロ原子を環構造中に含むが、但し、Ｃ原子とヘテロ原子の合計は少なくとも５個である。ヘテロ原子は、好ましくは、Ｎ、Ｏおよび/またはＳから選ばれる。本発明の意味での芳香族もしくは複素環式芳香族環構造は、必ずしもアリール基もしくはヘテロアリール基のみを含む構造ではなく、その代わりに、加えて、複数のアリール基もしくはヘテロアリール基は、例えば、ｓｐ３-混成Ｃ、ＮあるいはＯ原子のような非芳香族単位（Ｈ以外の原子は、好ましくは、１０％より少ない）により連結されていてもよい構造を意味するものと解される。したがって、たとえば、フルオレン、9,9’-スピロビフルオレン、9,9-ジアリールフルオレン、トリアリールアミン、ジアリールエーテル、スチルベン等のような構造も、二個以上のアリール基が、たとえば、短いアルキル基により連結される構造であることから、本発明の意味での芳香族環構造を意味するものと解される。さらに、単結合により互いに結合される芳香族環、たとえば、ビフェニルは、発明の意味での芳香族環構造として参照される。
【００１６】
本発明の目的のために、脂肪族炭化水素基またはアルキル基またはアルケニル基またはアルキニル基は、典型的には、１〜４０個または１〜２０個のＣ原子を含んでもよく、ここで、加えて、個々のＨ原子もしくはＣＨ２基は、上記した言及した基により置換されていてよく、好ましくは、基メチル、エチル、ｎ-プロピル、ｉ-プロピル、ｎ-ブチル、ｉ-ブチル、ｓ-ブチル、ｔ-ブチル、２-メチルブチル、ｎ-ペンチル、ｓ-ペンチル、ネオ-ペンチル、シクロペンチル、ｎ-ヘキシル、シクロヘキシル、ｎ-ヘプチル、シクロヘプチル、ｎ-オクチル、シクロオクチル、2-エチルヘキシル、トリフルオロメチル、ペンタフルオロエチル、2,2,2-トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニル、ヘプチニルおよびオクチニルを意味するものと解される。１〜４０個のＣ原子を有するアルコキシ基は、好ましくは、メトキシ、トリフルオロメトキシ、エトキシ、ｎ-プロポキシ、ｉ-プロポキシ、ｎ-ブトキシ、ｉ-ブトキシ、ｓ-ブトキシ、ｔ-ブトキシ、n-ペントキシ、s-ペントキシ、２-メチルブトキシ、n-ヘキソキシ、シクロヘキシルオキシ、n-ヘプトキシ、シクロヘプチルオキシ、n-オクチルオキシ、シクロオクチルオキシ、2-エチルヘキシルオキシ、ペンタフルオロエトキシおよび2,2,2-トリフルオロエトキシを意味するものと解される。１〜４０個のＣ原子を有するチオアルキル基は、特に、メチルチオ、エチルチオ、ｎ-プロピルチオ、ｉ-プロピルチオ、ｎ-ブチルチオ、ｉ-ブチルチオ、ｓ-ブチルチオ、ｔ-ブチルチオ、ｎ-ペンチルチオ、ｓ-ペンチルチオ、ｎ-ヘキシルチオ、シクロヘキシルチオ、ｎ-ヘプチチオル、シクロヘプチルチオ、ｎ-オクチルチオ、シクロオクチルチオ、2-エチルヘキシルチオ、トリフルオロメチルチオ、ペンタフルオロエチルチオ、2,2,2-トリフルオロエチルチオ、エテニルチオ、プロペニルチオ、ブテニチオル、ペンテニルチオ、シクロペンテニルチオ、ヘキセニルチオ、シクロヘキセニルチオ、ヘプテニルチオ、シクロヘプテニルチオ、オクテニルチオ、シクロオクテニルチオ、エチニルチオ、プロピニルチオ、ブチニルチオ、ペンチニルチオ、ヘキシニルチオ、ヘプチニルチオあるいはオクチニルチオを意味するものと解される。一般的に、本発明にしたがうアルキル、アルケニル、アルキニル、アルコキシあるいはチオアルキル基は、直鎖、分岐あるいは環状であって、一以上の隣接しないＣＨ２基は、上記した言及した基により置き代えられてよく、さらに、１以上のＨ原子は、Ｄ、Ｆ、Ｃｌ、Ｂｒ、Ｉ、ＣＮもしくはＮＯ２、好ましくは、Ｆ、ＣｌもしくはＣＮで、さらに、好ましくは、ＦもしくはＣＮでに、特に、好ましくは、ＣＮで置き代えられてよい。
【００１７】
５〜８０個の芳香族環原子を有する芳香族もしくは複素環式芳香族環構造は、各場合に、上記基Ｒ２または炭化水素基で置換されてよく、芳香族もしくは複素環式芳香族環構造上で任意の所望の位置を介して連結してもよく、特に、ベンゼン、ナフタレン、アントラセン、ベンズアントラセン、フェナントレン、ベンズフェナントレン、ピレン、クリセン、ペリレン、フルオランセン、ナフタセン、ペンタセン、ベンゾピレン、ビフェニル、ビフェニレン、ターフェニル、ターフェニレン、フルオレン、スピロビフルオレン、ジヒドロフェナントレン、ジヒドロピレン、テトラヒドロピレン、シス-もしくはトランス-インデノフルオレン、シス-もしくはトランス-インデノカルバゾール、シス-もしくはトランス-インドロカルバゾール、トルクセン、イソトルクセン、スピロトルクセン、スピロイソトルクセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリジンイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ヘキサアザトリフェニレン、ベンゾピリダジン、ピリミジン、ベンゾピリミジン、キノキサリン、1,5-ジアザアントラセン、2,7-ジアザピレン、2,3-ジアザピレン、1,6-ジアザピレン、1,8-ジアザピレン、4,5-ジアザピレン、4,5,9,10-テトラアザペリレン、ピラジン、フェナジン、フェノキサジン、フェノチアジン、フルオルビン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールから誘導される基またはこれら構造の組み合わせから誘導される基を意味するものと解される。
【００１８】
本発明の好ましい具体例では、少なくとも一つのＹは、各単位中で単結合である。したがって、好ましい化合物は、式（５）〜（１０）の化合物である。
【化３】
0006009356.tif 000004
【００１９】
式中、使用される記号と添え字は上記意味を有する。
【００２０】
本発明の好ましい具体例では、単位ごとの合計１、２もしくは３個の記号ＡまたはＷは、Ｎであり、その他のＡおよびＷは、ＣＲもしくはＣである。特に、好ましくは、単位ごとの１もしくは２個の記号ＡまたはＷは、Ｎであり、非常に、特に、好ましくは、正確に１個の記号ＡまたはＷは、Ｎであり、その他のＡおよびＷは、ＣＲもしくはＣである。
【００２１】
ここで、「単位」は、式（１）の構造または式（２）および式（３）においては、各場合に、Ｌに結合する夫々の基を、または式（４）においては、各場合に、スピロ炭素原子に結合する夫々の基を意味するものと解される。対応する意味は、式（５）〜（１０）にあてはまる。
【００２２】
本発明のさらに好ましい具体例では、基ＹがＷに結合するか否か、すなわち、添え字Ｎが０または１であるかにかかわらず、少なくとも一つの記号ＡはＮであり、記号ＷはＣＲもしくはＣである。
【００２３】
記号Ｗは、基ＹがＷに結合するか否かにかかわらず、特に、好ましくは、ＣＨもしくはＣである。
【００２４】
したがって、式（１）の好ましい具体例は、以下の式（１１）〜（３１）の化合物である。
【化４−１】
0006009356.tif 000005
【化４−２】
0006009356.tif 000006
【００２５】
ここで、使用される記号と添え字は、上記の意味を有する。
【００２６】
式（２）および（３）の好ましい具体例は、対応して、各場合に、同一であるか異なってもよい二個以上のこれらの単位が、各場合に置換基Ｒに代わりＸにパラ位で結合する二価あるいは多価基Ｌにより互いに架橋する上記式（１１）〜（３１）の化合物である。
【００２７】
式（４）の好ましい具体例は、対応して、各場合に、同一であるか異なってもよい二個のこれらの単位が、基Ｙに代わり存在するスピロ炭素原子により互いに架橋する上記式（１１）〜（３１）の化合物である。
【００２８】
式（１１）〜（３１）の化合物において、少なくとも一つの基Ｙは、特に、好ましくは、単結合である。したがって、特に好ましいものは、以下の式（１１ａ）〜（３１ｂ）の化合物である。
【化５−１】
0006009356.tif 000007
【化５−２】
0006009356.tif 000008
【化５−３】
0006009356.tif 000009
【化５−４】
0006009356.tif 000010
【００２９】
ここで、使用される記号と添え字は、上記に示される意味を有する。
【００３０】
式（２）および（３）の特に好ましい具体例は、対応して、各場合に、同一であるか異なってもよい二個以上のこれらの単位が、各場合に置換基Ｒに代わりＸにパラ位で結合する二価あるいは多価基Ｌにより互いに架橋する上記式（１１ａ）〜（３１ｂ）の化合物である。
【００３１】
式（４）の特に好ましい具体例は、対応して、各場合に、同一であるか異なってもよい二個のこれらの単位が、基Ｙに代わり存在するスピロ炭素原子により互いに架橋する上記式（１１ａ）〜（３１ｂ）の化合物である。
【００３２】
式（１）〜（３１）の化合物の好ましい具体例において、Ｘは、出現毎に同一であるか異なり、ＮまたはＰ、特に、好ましくは、Ｎである。
【００３３】
式（１）〜（３１）および（１１ａ）〜（３１ｂ）の化合物のさらに好ましい具体例において、Ｙは、出現毎に同一であるか異なり、Ｃ（Ｒ１）２、ＮＲ１、Ｏ、Ｓ、Ｃ=Ｏまたは化学結合である。式（１）、（２）、（３）および（４）の化合物において、一方の基Ｙは、好ましくは、化学結合であり、その他の基Ｙは、好ましくは、出現毎に同一であるか異なり、Ｃ（Ｒ１）２、ＮＲ１、Ｏ、Ｓ、Ｃ=Ｏまたは化学結合である。式（５）〜（１０）の化合物において、基Ｙは、好ましくは、出現毎に同一であるか異なり、Ｃ（Ｒ１）２、ＮＲ１、Ｏ、Ｓ、Ｃ=Ｏまたは化学結合である。式（１）、（２）および（３）の化合物において、単位中のすべての三個の基Ｙは、同時に化学結合ではなく、式（５）〜（８）の化合物において両方の基Ｙは、同時に化学結合ではない。化学結合ではない基Ｙは、特に、好ましくは、出現毎に同一であるか異なり、Ｃ（Ｒ１）２、ＮＲ１、ＯまたはＳ、非常に、特に、好ましくは、Ｃ（Ｒ１）２またはＮＲ１、特に、Ｃ（Ｒ１）２である。
【００３４】
式（１１）〜（３１）の化合物が、水素または重水素以外の基Ｒで置換されているならば、これらの基Ｒは、そのときは、好ましくは、各場合に、パラ位で基Ｘに結合している。したがって、以下の式（１１ｃ）〜（３１ｃ）の化合物が、好ましい。
【化６−１】
0006009356.tif 000011
【化６−２】
0006009356.tif 000012
【００３５】
ここで、使用される記号と添え字は、上記の意味を有する。
【００３６】
式（１１ａ）〜（３１ｂ）の化合物が、水素または重水素以外の基Ｒで置換されているならば、これらの基Ｒは、そのときは、好ましくは、各場合に、パラ位で基Ｘに結合している。したがって、以下の式（１１ｄ）〜（３１ｅ）の化合物が、特に、好ましい。
【化７−１】
0006009356.tif 000013
【化７−２】
0006009356.tif 000014
【化７−３】
0006009356.tif 000015
【化７−４】
0006009356.tif 000016
【００３７】
ここで、使用される記号と添え字は、上記の意味を有する。
【００３８】
式（１１ｃ）〜（３１ｃ）および（１１ｄ）〜（３１ｅ）の構造において、非置換として描かれた位置は、水素に代えて重水素を有してもよい。
【００３９】
式（２）および（３）の特に好ましい具体例は、対応して、各場合に、二個以上のこれらの単位が、各場合に置換基Ｒの代わりに結合する二価あるいは多価基Ｌにより互いに架橋する上記式（１１ｃ）〜（３１ｃ）および（１１ｄ）〜（３１ｅ）の化合物である。
【００４０】
式（４）の特に好ましい具体例は、対応して、各場合に、同一であるか異なってもよい二個のこれらの単位が、基Ｙに代わり存在するスピロ炭素原子により互いに架橋する上記式（１１ｃ）〜（３１ｃ）および（１１ｄ）〜（３１ｅ）の化合物である。
【００４１】
本発明の化合物中の可能な置換基Ｒは、化合物の使用に応じて、種々の基である。式（１）〜（３１）および（１１ａ）〜（３１ｅ）の化合物の好ましい具体例において、Ｒは、出現毎に同一であるか異なり、Ｈ、Ｄ、Ｆ、ＣＮ、Ｎ（Ａｒ）２、Ｃ（=Ｏ）Ａｒ、Ｐ（=Ｏ）（Ａｒ）２、１〜１０個のＣ原子を有する直鎖アルキル基、３〜１０個のＣ原子を有する分岐あるいは環状アルキル基、２〜１０個のＣ原子を有するアルケニル基（夫々は、１以上の基Ｒ２により置換されてよく、１以上の隣接しないＣＨ２基は、ＯもしくはＳで置き代えられてよく、ここで、１以上のＨ原子は、ＤもしくはＦで置き代えられてよい。）または、各場合に、１以上の基Ｒ２により置換されてよい６〜３０個の芳香族環原子を有する芳香族もしくは複素環式芳香族環構造より成る群から選ばれ；ここで、２個以上の隣接する置換基Ｒは、互いに、一以上の置換基Ｒ２により置換されてよいモノ環状あるいはポリ環状脂肪族、芳香族もしくは複素環式芳香族環構造を随意に形成してもよい。式（１）〜（３１）および（１１ａ）〜（３１ｅ）の化合物の特に好ましい具体例において、Ｒは、出現毎に同一であるか異なり、Ｈ、Ｄ、Ｎ（Ａｒ）２、１〜４個のＣ原子を有する直鎖アルキル基、３〜４個のＣ原子を有する分岐あるいは環状アルキル基（夫々は、１以上の基Ｒ１により置換されてよく、１以上のＨ原子は、Ｄで置き代えられてよい。）または、各場合に、１以上の基Ｒ２により置換されてよい６〜１８個の芳香族環原子を有する芳香族もしくは複素環式芳香族環構造より成る群から選ばれる。
【００４２】
Ｙ中で結合する置換基Ｒ１は、好ましくは、１〜１０個のＣ原子を有するアルキル基または各場合に１以上の基Ｒ２により置換されてよい５〜２０個の芳香族環原子を有する芳香族もしくは複素環式芳香族環構造から選ばれる。ここで、同じ基Ｙに結合する二個の基Ｒ１は、互いに環構造を形成し、それゆえスピロ構造を形成してもよい。
【００４３】
真空蒸発により加工される化合物に対して、基ＲまたはＲ１中のアルキル基は、好ましくは、４個を超えないＣ原子、特に、好ましくは、１個を超えないＣ原子を有する。溶液から加工される化合物に対しては、特に、適切な化合物は、１０個までのＣ原子を有するアルキル基により置換されるか、オリゴアリーレン基、たとえば、オルト-、メタ-、パラ-もしくは分岐ターフェニル基あるいはクオーターフェニル基、または、オルト-、メタ-、パラ-ビフェニル基により置換された化合物でもある。
【００４４】
式（１）〜（３１）および（１１ａ）〜（３１ｅ）の化合物の好ましい具体例において、置換基Ｒ２は、出現毎に同一であるか異なり、Ｈ、Ｄ、Ｆ、ＣＮ、Ｎ（Ａｒ）２、Ｃ（=Ｏ）Ａｒ、Ｐ（=Ｏ）（Ａｒ）２、１〜１０個のＣ原子を有する直鎖アルキル基、３〜１０個のＣ原子を有する分岐あるいは環状アルキル基、２〜１０個のＣ原子を有するアルケニル基（ここで、１以上のＨ原子は、ＤもしくはＦで置き代えられてよい。）または、各場合に、１以上の基Ｒ３により置換されてよい６〜３０個の芳香族環原子を有する芳香族もしくは複素環式芳香族環構造より成る群から選ばれる。式（１）〜（３１）および（１１ａ）〜（３１ｅ）の化合物の特に好ましい具体例において、Ｒ２は、出現毎に同一であるか異なり、Ｈ、Ｄ、１〜４個のＣ原子を有する直鎖アルキル基、３〜４個のＣ原子を有する分岐あるいは環状アルキル基または６〜１８個の芳香族環原子を有する芳香族もしくは複素環式芳香族環構造より成る群から選ばれる。
【００４５】
本発明のさらに好ましい具体例では、Ｌは、１〜１０個のＣ原子を有する２価もしくは多価の直鎖アルキレンもしくはアルキリデン基、３〜１０個のＣ原子を有する分岐あるいは環状アルキレンもしくはアルキリデン基（夫々は、各場合に１以上の基Ｒ２により置換されてよく、ここで、１以上のＨ原子は、ＤもしくはＦで置き代えられてよい。）または、１以上の基Ｒ２により置換されてよい５〜２４個の芳香族環原子を有する少なくとも２価の芳香族もしくは複素環式芳香族環構造または、Ｌは化学結合である。
【００４６】
本発明の化合物が、燐光エミッターのためのマトリックス材料として、電子輸送材料として、または正孔障壁材料として使用されるならば、少なくとも一つの置換基Ｒ、Ｒ１および/またはＲ２、好ましくは、Ｒは、好ましくは、特に、以下の式（３２）〜（３５）の構造から選ばれる電子欠損基であるか：
【化８】
0006009356.tif 000017
【００４７】
および/または少なくとも一つの基Ｌが、好ましくは、以下の式（３６）〜（３８）の構造から選ばれる。
【化９】
0006009356.tif 000018
【００４８】
式中、Ｒ２は、上記意味を有し、＊は、（３２）〜（３８）の基からの結合位置を示し、さらに；
Ｚは、出現毎に同一であるか異なり、ＣＲ２またはＮであり、ただし、一個の基Ｚ、二個の基Ｚまたは三個の基Ｚは、Ｎであり、
Ａｒ１は、出現毎に同一であるか異なり、１以上の基Ｒ２で置換されてよい５〜１６個のＣ原子を有する２価のアリールもしくはヘテロアリール基であり、
ｍは、出現毎に同一であるか異なり、０、１、２または３である。
【００４９】
本発明の特に、好ましい具体例では、少なくとも一つの置換基Ｒは、上記式（３２）の基であり、および/または少なくとも一つの基Ｌは、上記式（３６）〜（３８）の基であり、各場合に、二個または三個の記号Ｚは、Ｎであり、その他の記号Ｚは、ＣＲ２である。したがって、特に、好ましい基Ｒは、以下の式（３９）〜（４５）の基であり、特に、好ましい基Ｌは、以下の式（４６）〜（５３）の基である。
【化１０−１】
0006009356.tif 000019
【化１０−２】
0006009356.tif 000020
【００５０】
ここで、使用される記号と添え字は、上記の意味を有する。
【００５１】
Ｒが、式（３９）の基であるならば、そこで、この基中のＲ２は、好ましくは、１以上の基Ｒ３により置換されてよい５〜２４個の芳香族環原子を有する芳香族もしくは複素環式芳香族環構造、特に、フェニル、オルト-、メタ-あるいはパラ-ビフェニル、オルト-、メタ-、パラ-もしくは分岐ターフェニル基またはオルト-、メタ-、パラ-もしくは分岐クオーターフェニル基である。
【００５２】
Ｒが、式（４０）〜（５３）の基であるならば、そこで、これらの基中のＲ２は、好ましくは、出現毎に同一であるか異なり、Ｈ、Ｄまたは１以上の基Ｒ３により置換されてよい５〜２４個の芳香族環原子を有する芳香族もしくは複素環式芳香族環構造、特に、フェニル、オルト-、メタ-あるいはパラ-ビフェニル、オルト-、メタ-、パラ-もしくは分岐ターフェニル基またはオルト-、メタ-、パラ-もしくは分岐クオーターフェニル基である。
【００５３】
本発明の化合物が、燐光エミッターのためのマトリックス材料として、正孔電子輸送材料としてまたは電子もしくは励起子障壁材料として使用されるならば、少なくとも一つの置換基ＲまたはＲ１、好ましくは、Ｒは、夫々１以上の基Ｒ２で置換されてよいＮＡｒ２、カルバゾール誘導体、インデノカルバゾール誘導体、インドロカルバゾール誘導体、アザカルバゾール誘導体、インドール誘導体、フラン誘導体、ベンゾフラン誘導体、ジベンゾフラン誘導体、チオフェン誘導体、ベンゾチオフェン誘導体またはジベンゾチオフェン誘導体より成る群から選ばれる。これらの基は、好ましくは、以下の式（５４）〜（６７）の基から選ばれる。
【化１１−１】
0006009356.tif 000021
【化１１−２】
0006009356.tif 000022
【化１１−３】
0006009356.tif 000023
【００５４】
ここで、使用される記号は、上記の意味を有し、さらに、
Ｅは、Ｃ（Ｒ２）２、ＮＲ２、ＯまたはＳより成る群から選ばれ、
Ｇは、ＮＲ２、ＯまたはＳより成る群から選ばれる。
【００５５】
本発明のさらに好ましい具体例では、上記言及した式（３２）〜（６７）の基ではない本発明の化合物中の基Ｒは、ＨまたはＤである。
【００５６】
さらに好ましい本発明の化合物は、上記言及した式（３２）〜（５３）から選ばれる電子輸送置換基ＲもしくはＲ１と上記言及した式（５４）〜（６７）から選ばれる正孔輸送置換基ＲもしくはＲ１の両者を同時に有するものである。
【００５７】
さらに好ましい具体例では、添え字ｎは０であり、Ｗは、出現毎に同一であるか異なり、ＣＲ、特に、ＣＨである。
【００５８】
本発明のさらに好ましい具体例では、添え字ｐ＝２または３、特に、好ましくは、２である。
【００５９】
本発明のさらに好ましい具体例では、１または２個の基ＲまたはＲ１、好ましくは、Ｒは、上記言及した式（３２）〜（６７）の基、特に、好ましくは、正確に１個のＲであり、その他の基Ｒは、ＨまたはＤである。
【００６０】
本発明の、特に、好ましい具体例では、上記示された選好は、同時に生じる。したがって、特に、好ましい具体例は、上記示された選好が同時に生じる、式（１）〜（３１）および式（１１ａ）〜（３１ｅ）の化合物であり、ここで、
Ｘは、出現毎に同一であるか異なり、ＮまたはＰであり、
Ｙは、出現毎に同一であるか異なり、Ｃ（Ｒ１）２、ＮＲ１、Ｏ、Ｓ、Ｃ=Ｏまたは化学結合であり、式（１）、（２）、（３）および（４）の化合物中で、一個の基Ｙは、好ましくは、化学結合であり、その他の基Ｙは、好ましくは、出現毎に同一であるか異なり、Ｃ（Ｒ１）２、ＮＲ１、Ｏ、Ｓ、Ｃ=Ｏまたは化学結合であり、式（５）〜（１０）の化合物中で、基Ｙは、好ましくは、出現毎に同一であるか異なり、Ｃ（Ｒ１）２、ＮＲ１、Ｏ、Ｓ、Ｃ=Ｏまたは化学結合であり；化学結合ではない基Ｙは、特に、好ましくは、出現毎に同一であるか異なり、Ｃ（Ｒ１）２、ＮＲ１、ＯまたはＳである。
【００６１】
Ｒは、出現毎に同一であるか異なり、Ｈ、Ｄ、Ｆ、ＣＮ、Ｎ（Ａｒ）２、Ｃ（=Ｏ）Ａｒ、Ｐ（=Ｏ）（Ａｒ）２、１〜１０個のＣ原子を有する直鎖アルキル基、３〜１０個のＣ原子を有する分岐あるいは環状アルキル基、２〜１０個のＣ原子を有するアルケニル基（夫々は、１以上の基Ｒ２により置換されてよく、１以上の隣接しないＣＨ２基は、ＯもしくはＳで置き代えられてよく、ここで、１以上のＨ原子は、ＤもしくはＦで置き代えられてよい。）または、各場合に、１以上の基Ｒ２により置換されてよい６〜３０個の芳香族環原子を有する芳香族もしくは複素環式芳香族環構造より成る群から選ばれ；ここで、２個以上の隣接する置換基Ｒは、互いに、一以上の置換基Ｒ２により置換されてよいモノ環状あるいはポリ環状脂肪族、芳香族もしくは複素環式芳香族環構造を随意に形成してもよく；
Ｒ１は、夫々は、１〜１０個のＣ原子を有するアルキル基または５〜２０個の芳香族環原子を有する芳香族もしくは複素環式芳香族環構造から選ばれ、夫々は、１以上の基Ｒ２により置換されてよく、ここで、さらに、同じ基Ｙに結合する２個の基Ｒ１は、互いに、環構造を形成し、それゆえにスピロ構造を形成してもよく；
Ｌは、１〜１０個のＣ原子を有する２価もしくは多価の直鎖アルキレンもしくはアルキリデン基、３〜１０個のＣ原子を有する分岐あるいは環状アルキレンもしくはアルキリデン基（夫々は、１以上の基Ｒ２により置換されてよく、ここで、１以上のＨ原子は、ＤもしくはＦで置き代えられてよい。）または、１以上の基Ｒ２により置換されてよい５〜２４個の芳香族環原子を有する少なくとも２価の芳香族もしくは複素環式芳香族環構造または、Ｌは化学結合であるか、または、Ｌは上記言及した式（３６）〜（３８）もしくは（４６）〜（５３）の一つの基であり、
ｎは、出現毎に同一であるか異なり、０または１であり、
ｐは、出現毎に同一であるか異なり、２または３である。
【００６２】
使用される他の記号と添え字は、上記意味を有する。
【００６３】
本発明の非常に、特に、好ましい具体例では、式（１）〜（３１）および式（１１ａ）〜（３１ｅ）の化合物に、以下が適用される：
Ｘは、出現毎に、Ｎであり、
Ｙは、出現毎に同一であるか異なり、Ｃ（Ｒ１）２、ＮＲ１または化学結合であり、式（１）、（２）、（３）および（４）の化合物中で、一個の基Ｙは、好ましくは、化学結合であり、その他の基Ｙは、好ましくは、出現毎に同一であるか異なり、Ｃ（Ｒ１）２、ＮＲ１または化学結合であり、式（５）〜（１０）の化合物中で、基Ｙは、好ましくは、出現毎に同一であるか異なり、Ｃ（Ｒ１）２、ＮＲ１または化学結合であり、
Ｒは、出現毎に同一であるか異なり、Ｈ、Ｄ、Ｎ（Ａｒ）２、１〜４個のＣ原子を有する直鎖アルキル基、３〜４個のＣ原子を有する分岐アルキル基（夫々は、１以上の基Ｒ２により置換されてよく、ここで、１以上のＨ原子は、Ｄで置き代えられてよい。）または、各場合に、１以上の基Ｒ２により置換されてよい６〜３０個の芳香族環原子を有する芳香族もしくは複素環式芳香族環構造より成る群から選ばれ；ここで、少なくとも一つの基Ｒは、特に、好ましくは、式（３２）〜（６７）の基から選ばれ；
Ｒ１は、夫々は、１〜５個のＣ原子を有するアルキル基、５〜１８個の芳香族環原子を有する芳香族もしくは複素環式芳香族環構造から選ばれ、夫々、１以上の基Ｒ２により置換されてよく、ここで、さらに、同じ基Ｙに結合する２個の基Ｒ１は、互いに、環構造を形成し、それゆえにスピロ構造を形成してもよく；
Ｌは、１〜４個のＣ原子を有する２価もしくは多価の直鎖アルキレンもしくはアルキリデン基、３〜４個のＣ原子を有する分岐あるいは環状アルキレンもしくはアルキリデン基（夫々は、１以上の基Ｒ２により置換されてよく、ここで、１以上のＨ原子は、ＤもしくはＦで置き代えられてよい。）または、１以上の基Ｒ２により置換されてよい５〜１８個の芳香族環原子を有する少なくとも２価の芳香族もしくは複素環式芳香族環構造またはＬは化学結合であるか、またはＬは上記言及した式（３６）〜（３８）もしくは（４６）〜（５３）のひとつの基であり、
ｎは、０であり、
ｐは、２である。
【００６４】
使用される他の記号と添え字は、上記意味を有する。
【００６５】
式（２）および（３）の、非常に、特に、好ましい具体例は、対応して、各場合に二個以上のこれら単位は、各場合に、置換基Ｒに代わってＸにパラ位で結合する二価基Ｌにより互いに架橋される上記言及した式（１１ａ）〜（３１ｅ）の化合物であり、ここで、さらに上記言及した選好は、Ｘ、Ｙ、Ｒ、Ｒ１、Ｌ、ｎおよびｐに適用される。
【００６６】
式（４）の非常に、特に、好ましい具体例は、対応して、各場合に二個のこれら単位は、基Ｙに代わって存在するスピロ炭素原子により互いに架橋される上記言及した式（１１ａ）〜（３１ｅ）の化合物であり、ここで、さらに上記言及した選好は、Ｘ、Ｙ、Ｒ、Ｒ１およびｎに適用される。
【００６７】
さらに好ましいものは、二個の基Ｙが単結合である式（１）〜（３１）および（１１ａ）〜（３１ｅ）の化合物である。
【００６８】
上記に示された具体例にしたがう好ましい化合物または有機電子素子に、好ましくは、使用することのできる化合物は、以下の構造の化合物である。
【化１２−１】
0006009356.tif 000024
【化１２−２】
0006009356.tif 000025
【化１２−３】
0006009356.tif 000026
【化１２−４】
0006009356.tif 000027
【化１２−５】
0006009356.tif 000028
【化１２−６】
0006009356.tif 000029
【化１２−７】
0006009356.tif 000030
【化１２−８】
0006009356.tif 000031
【化１２−９】
0006009356.tif 000032
【化１２−１０】
0006009356.tif 000033
【化１２−１１】
0006009356.tif 000034
【化１２−１２】
0006009356.tif 000035
【化１２−１３】
0006009356.tif 000036
【化１２−１４】
0006009356.tif 000037
【化１２−１５】
0006009356.tif 000038
【化１２−１６】
0006009356.tif 000039
【化１２−１７】
0006009356.tif 000040
【化１２−１８】
0006009356.tif 000041
【化１２−１９】
0006009356.tif 000042
【化１２−２０】
0006009356.tif 000043
【化１２−２１】
0006009356.tif 000044
【００６９】
本発明による化合物への二個の経路が、Ｈ-３、12b-ジアザベンゾ［a］アセアントリルの物質種を参照して、スキーム１に示される。こうして得られた本発明の化合物は、臭素化等の通常の反応シークエンスと引き続くＣ-ＣまたはＣ-Ｎカップリング反応（スキーム２）により官能化することができる。ピリジンＮ原子に関する異性体である化合物は、まったく同様に調製することができる。
【００７０】
スキーム１
【化１３】
0006009356.tif 000045
【００７１】
二個のピリジンＮ原子を含む本発明による化合物は、スキーム３にしたがって得ることができ、ピリジンＮ原子に関する異性体である化合物は、この経路により調製し、上記に示されるとおりにさらに官能化することができる。
【００７２】
スキーム３
【化１４】
0006009356.tif 000046
【００７３】
三個のブリッジＹを含む本発明による化合物は、スキーム４にしたがって入手することができ、ピリジンＮ原子に関する異性体である化合物は、この経路により調製し、上記に示されるとおりにさらに官能化することができる。
【００７４】
スキーム４
【化１５】
0006009356.tif 000047
【００７５】
本発明による化合物は、同様にアクリドンから出発して得ることができ、上記に記載されたとおりに官能化することができる。（Ｃ-ＣまたはＣ-Ｎカップリングに続かれる臭素化）（スキーム５）に入手することができ、ピリジンＮ原子に関する異性体である化合物は、この経路によっても調製することができる。
【００７６】
スキーム５
【化１６】
0006009356.tif 000048
【００７７】
スピロＣ原子を介して結合する本発明による二個の副単位を有する化合物は、スキーム６で示されるシークエンスにより入手することができる。こうして得られた化合物は、同様に、Ｃ-ＣまたはＣ-Ｎカップリングに続かれる臭素化によりさらに官能化することができる。ピリジンＮ原子に関する異性体である化合物は、この経路によっても調製することができる。
【００７８】
スキーム６
【化１７】
0006009356.tif 000049
【００７９】
したがって、本発明は、さらに、以下の反応工程を含む、式（１）、（２）、（３）または（４）の化合物の製造方法に関する。
【００８０】
ａ）一個の基Ｙにより架橋されるだけである骨格の合成、
ｂ）たとえば、分子内部閉環反応による第２および随意に第３の基Ｙの導入、
ｃ）随意に基Ｒの導入。
【００８１】
分子間閉環反応は、特に、分子間フリーデル-クラフツアルキル化である、基Ｒは、好ましくは、金属触媒カップリング反応により導入される。
【００８２】
上記記載の本発明による化合物、特に、臭素、沃素、塩素、ボロン酸あるいはボロン酸エステル等の反応性脱離基により、または、オレフィンもしくはオキセタン等の反応性重合可能基により置換された化合物は、対応するオリゴマー、デンドリマーまたはポリマーの調製のためのモノマーとして使用することもできる。ここで、オリゴマー化またはポリマー化は、好ましくは、ハロゲン官能基を介してまたはボロン酸官能基を介してまたは重合可能基を介して実行することができる。さらに、この型の基を介してポリマーを架橋結合することもさらに可能である。本発明による化合物とオリゴマー、ポリマーおよびオリゴマーは、架橋層または非架橋層として使用することができる。
【００８３】
したがって、本発明は、さらに、一以上の上記言及した本発明による化合物を含むオリゴマー、ポリマーまたはデンドリマーに関し、一以上の基Ｒ、Ｒ１および/またはＲ２に代わって一以上の結合は、本発明による化合物からポリマー、オリゴマーまたはデンドリマーへと存在する。したがって、本発明による化合物の結合に応じて、これは、オリゴマーもしくはポリマーの側鎖を生成するか、または主鎖に結合する。ポリマー、オリゴマーまたはデンドリマーは、共役、部分共役もしくは非共役であってよい。オリゴマーまたはポリマーは、直鎖、分岐鎖もしくは樹状であってよい。上記記載したとおりの同じ選好が、オリゴマー、デンドリマーおよびポリマー中の本発明による化合物の繰り返し単位にあてはまる。
【００８４】
オリゴマーまたはポリマーの調製のために、本発明によるモノマーは、さらなるモノマーとホモ重合するか共重合する。好ましいホモポリマーまたはコポリマーは、式（１）〜（３１）および（１１ａ）〜（３１ｅ）の単位が、０．０１〜９９．９モル％、好ましくは、５〜９０モル％、特に、好ましくは、２０〜８０モル％の割合で存在する。ポリマー骨格を形成する適切で好ましいコモノマーは、フルオレン（たとえば、EP842208もしくはWO00/22026にしたがう）、スピロビフルオレン（たとえば、EP707020、EP894107もしくはWO06/061181にしたがう）、パラ-フェニレン（たとえば、WO92/18552にしたがう）、カルバゾール（たとえば、WO04/070772もしくはWO04/113468にしたがう）、チオフェン（たとえば、EP1028136にしたがう）、ジヒドロフェナントレン（たとえば、WO 05/014689にしたがう）、シス-およびトランス-インデノフルオレン（たとえば、WO4/041901もしくはWO04/113412にしたがう）、ケトン（たとえば、WO05/040302にしたがう）、フェナントレン（たとえば、WO05/104264もしくはWO07/017066にしたがう）、または複数のこれらの単位から選ばれる。ポリマー、オリゴマーおよびデンドリマーは、さらなる単位、たとえば、正孔輸送単位、特に、トリアリールアミン系のもの、および/または電子輸送単位をも含んでもよい。さらに、ポリマーは、共重合された、またはブレンドとして混合されたいずれかの燐光エミッターを含んでもよい。式（１）〜（３１）および（１１ａ）〜（３１ｅ）の単位と燐光エミッターの組み合わせは、的確に特に良好な結果を生じる。
【００８５】
さらに、式（１）〜（３１）および（１１ａ）〜（３１ｅ）の化合物は、さらに官能化され、そのため拡張された構造に変換されてもよい。ここで、言及されてもよい反応は、アリールボロン酸とのスズキ反応、または一級あるいは二級アミンとのハートウイッグ-ブーフバルト反応である。したがって、式（１）〜（３１）および（１１ａ）〜（３１ｅ）の化合物は、燐光金属錯体に直接、または他の金属錯体にも結合することもできる。
【００８６】
本発明は、さらに、少なくとも一つの本発明の化合物または対応するオリゴマー、ポリマーまたはデンドリマーと少なくとも一つのさらなる化合物を含む混合物に関する。さらなる化合物は、本発明の化合物が、マトリックス材料として使用されるならば、特に、蛍光もしくは燐光ドーパントであることができる。適切な蛍光もしくは燐光ドーパントは、有機エレクトロルミネッセンス素子に関連して、以下に言及され、本発明の混合物のためにも好ましい。さらなる化合物は、本発明の化合物が、正孔輸送または電子輸送化合物であるならば、ドーパントでもあり得る。適切なドーパントは、有機エレクトロルミネッセンス素子に関連して、以下に言及される。
【００８７】
溶液からのまたは液相からの加工のために、たとえば、スピンコーティングによるまたは印刷プロセスによる加工のために、本発明の化合物の溶液または調合物が必要である。二以上の溶媒が使用されることが好ましいかもしれない。適切で好ましい溶媒は、たとえば、トルエン、アニソール、o-、m-あるいはp-キシレン、メチルベンゾエート、ジメチルアニソール、メシチレン、テトラリン、ベラトール、ＴＨＦ、メチル-ＴＨＦ、ＴＨＰ、クロロベンゼン、ジオキサンまたはこれら溶媒の混合物である。
【００８８】
したがって、本発明は、さらに、少なくとも一つの本発明の化合物と一以上の溶媒、特に、有機溶媒を含む調合物、特に、溶液、懸濁液またはミニエマルジョンに関する。この型の溶液を調製することができる方法は、当業者に知られており、たとえば、WO02/072714、WO03/019694およびそこに引用された文献に記載されている。
【００８９】
本発明の化合物、オリゴマー、ポリマーおよびデンドリマーは、電子素子での使用に適している。ここで、電子素子は、少なくとも一つの有機化合物を含む少なくとも一つの層を含む素子を意味するものと解される。しかしながら、素子は、無機材料または無機材料から完全に構築された層をも含んでもよい。
【００９０】
したがって、本発明は、さらに、本発明の化合物、オリゴマー、ポリマーもしくはデンドリマーの電子素子での、特に、有機エレクトロルミネッセンス素子での使用に関する。
【００９１】
したがって、本発明は、さらになお、少なくとも一つの上記言及した本発明の化合物、オリゴマー、ポリマーもしくはデンドリマーを含む電子素子に関する。上述した選好は、同様に、電子素子にあてはまる。
【００９２】
電子素子は、好ましくは、有機エレクトロルミネセンス素子（ＯＬＥＤ、ＰＬＥＤ）、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査素子、有機光受容器、有機電場消光素子（Ｏ-ＦＱＤ）、発光電子化学電池（ＬＥＣ）および有機レーザーダイオード（Ｏ-ｌａｓｅｒ）および有機プラズモン発光素子」（D. M. Koller et al., Nature Photonics 2008, 1-4)より成る群から選ばれるが、好ましくは、有機エレクトロルミネセンス素子（ＯＬＥＤ、ＰＬＥＤ）、特に、好ましくは、燐光ＯＬＥＤである。
【００９３】
有機エレクトロルミネセンス素子は、カソード、アノードおよび少なくとも一つの発光層を含む。これらの層とは別に、さらなる層、たとえば、各場合に、一以上の正孔注入層、正孔輸送層、正孔障壁層、電子輸送層、電子注入層、励起子障壁層、電子障壁層および/または電荷生成層を含む。たとえば、励起子障壁機能を有する中間層も、同様に二個の発光層の間に導入することもできる。しかしながら、これらの層の夫々は、必ずしも存在する必要がないことに留意する必要がある。ここで、有機エレクトロルミネセンス素子は、一つの発光層または複数の発光層を含んでもよい。複数の発光層が存在するならば、これらは、好ましくは、３８０ｎｍ〜７５０ｎｍ間に全体で複数の最大発光を有し、全体として、白色発光が生じるものであり、換言すれば、蛍光若しくは燐光を発することができる種々の発光化合物が、発光層に使用される。特に、好ましいのは、３個の発光層を有する構造であり、ここで、その３層は青色、緑色及びオレンジ色もしくは赤色発光を呈する（基本構造については、例えば、WO 05/011013参照。）。これらは、蛍光および燐光発光が互いに組み合わせられる蛍光および燐光発光層またはハイブリッドシステムでもよい。
【００９４】
上記示される具体例にしたがう本発明による化合物は、その正確な構造に応じて、種々の層に使用することができる。好ましいものは、式（１）〜（３１）または（１１ａ）〜（３１ｅ）の化合物を、その正確な置換に応じて、蛍光もしくは燐光エミッター、特に、燐光エミッターのためのマトリックス材料として、および/または正孔障壁層中および/または電子輸送層中に、および/または電子障壁層もしくは励起子障壁層中に、および/または正孔輸送層中に含む有機エレクトロルミネッセンス素子である。上記に示される好ましい具体例は、有機電子素子中の材料の使用にもあてはまる。
【００９５】
本発明の好ましい具体例では、式（１）〜（３１）または（１１ａ）〜（３１ｅ）の化合物は、発光層中で、蛍光もしくは燐光化合物、特に、燐光化合物のためのマトリックス材料として使用される。ここで、有機エレクトロルミネッセンス素子は、一つの発光層もしくは複数の発光層を含み、ここで、少なくとも一つの発光層は、少なくとも一つの本発明による化合物をマトリックス材料として含む。
【００９６】
式（１）〜（３１）または（１１ａ）〜（３１ｅ）の化合物が、発光層中で、発光化合物のためのマトリックス材料として使用されるならば、好ましくは、一以上の燐光材料（三重項エミッター）と組み合わせて使用される。本発明の意味での燐光発光は、比較的高いスピン多重度、すなわち、スピン状態＞１の励起状態から、特に、励起三重項状態からのルミネッセンスを意味するものと解される。本発明の目的のために、すべてのルミネッセンス遷移金属錯体およびすべてのルミネッセンスランタノイド錯体、特に、すべてのイリジウム、白金および銅錯体が燐光化合物とみなされるべきである。
【００９７】
式（１）〜（３１）および（１１ａ）〜（３１ｅ）の化合物と発光化合物の混合物は、エミッターとマトリックス材料を含む全混合物を基礎として、式（１）〜（３１）および（１１ａ）〜（３１ｅ）の化合物を９９〜１ｖｏｌ％、好ましくは、９８〜１０ｖｏｌ％、特に、好ましくは、９７〜６０ｖｏｌ％、特に、９５〜８０ｖｏｌ％を含む。対応して、混合物は、エミッターとマトリックス材料を含む全混合物を基礎として、エミッターを１〜９９ｖｏｌ％、好ましくは、２〜９０ｖｏｌ％、特に、好ましくは、３〜４０ｖｏｌ％、特に、５〜２０ｖｏｌ％を含む。
【００９８】
本発明のさらに好ましい具体例は、式（１）〜（３１）または（１１ａ）〜（３１ｅ）の化合物の、さらなるマトリックス材料と組み合わせての燐光エミッターのためのマトリックス材料としての使用である。式（１）〜（３１）または（１１ａ）〜（３１ｅ）の化合物と組み合わせて使用することのできる、特に、適切なマトリックス材料は、たとえば、WO 04/013080、WO 04/093207、WO 06/005627もしくはWO 10/006680にしたがう芳香族ケトン、芳香族ホスフィンオキシドまたは芳香族スルホキシドもしくはスルホン、トリアリールアミン、カルバゾール誘導体、たとえば、ＣＢＰ（N,N-ビスカルバゾリルビフェニル）または、WO 05/039246、US 2005/0069729、JP 2004/288381、EP 1205527もしくはWO 08/086851に記載されたカルバゾール誘導体、たとえば、WO 07/063754もしくはWO 08/056746にしたがうインドロカルバゾール誘導体、未公開出願DE 102009023155.2もしくはDE 102009031021.5にしたがうインデノカルバゾール誘導体、たとえば、EP 1617710、EP 1617711、EP 1731584、JP 2005/347160にしたがうアザカルバゾール誘導体、たとえば、WO 07/137725にしたがうバイポーラーマトリックス材料、たとえば、WO 05/111172にしたがうシラン、たとえば、WO 06/117052にしたがうアザカルバゾールもしくはボロン酸エステル、たとえば、WO 10/015306、WO 07/063754もしくはWO 08/056746にしたがうトリアジン誘導体、たとえば、EP 652273もしくはWO 09/062578にしたがう亜鉛錯体、たとえば、WO 10/054729にしたがうジアザシロールもしくはテトラアザシロール誘導体、たとえば、WO 10/054730にしたがうジアザホスホール誘導体またはたとえば、US 2009/0136779もしくは未公開出願DE 102009048791.3にしたがう架橋カルバゾール誘導体である。通常のエミッターより、より短い波長で発光するさらなる燐光エミッターが、同様に、コホストとして混合物中に存在してもよい。
【００９９】
適切な燐光発光化合物（三重項エミッター）、特に、好ましくは、可視域で適切な励起により発光する化合物は、加えて、２０より大きい原子番号、好ましくは、３８〜８４の原子番号、特に、好ましくは、５６〜８０の原子番号を有する少なくとも一つの原子、特に、この原子番号を有する金属を含む。使用される燐光発光エミッターは、好ましくは、銅、モリブデン、タングステン、レニウム、ルテニウム、オスミウム、ロジウム、イリジウム、パラジウム、白金、銀、金またはユウロピウムを含む化合物、特に、イリジウムまたは白金を含む化合物である。
【０１００】
上記のエミッターの例は、WO 00/70655、WO 01/41512、WO 02/02714、WO 02/15645、EP 1191613、EP 1191612、EP 1191614、WO 05/033244、WO 05/019373、US2005/0258742、WO 09/146770、WO 10/015307、WO 10/031485、WO 10/054731、WO 10/054728およびWO 10/086089により明らかにされている。また適切なものは未公開出願DE 102009011223.5およびDE 102009013041.1にしたがう錯体である。一般的には、燐光発光ＯＬＥＤのために先行技術にしたがって使用され、有機エレクトロルミネッセンス素子分野の当業者に知られるようなすべての燐光発光錯体が適切であり、当業者は進歩性を必要とすることなく、更なる燐光発光化合物を使用することができよう。
【０１０１】
適切な燐光化合物の例は、以下の表に挙げられる。
【化１８−１】
0006009356.tif 000050
【化１８−２】
0006009356.tif 000051
【化１８−３】
0006009356.tif 000052
【化１８−４】
0006009356.tif 000053
【化１８−５】
0006009356.tif 000054
【化１８−６】
0006009356.tif 000055
【化１８−７】
0006009356.tif 000056
【化１８−８】
0006009356.tif 000057
【化１８−９】
0006009356.tif 000058
【化１８−１０】
0006009356.tif 000059
【０１０２】
本発明のさらなる具体例では、本発明の有機エレクトロルミネッセンス素子は、別の正孔注入層および/または正孔輸送層および/または正孔障壁層および/または電子輸送層を含まず、たとえば、WO 05/053501に記載されるとおり、発光層は、正孔注入層もしくはアンードに直接隣接し、および/または発光層は、電子輸送層もしくは電子注入層もしくはカソードに直接隣接する。さらに、たとえば、WO 09/030981に記載されるとおり、発光層中の金属錯体に同一または類似する金属錯体を、発光層に直接隣接して、正孔輸送もしくは正孔注入材料として使用することも可能である。
【０１０３】
本発明のさらなる好ましい具体例では、式（１）〜（３１）および（１１ａ）〜（３１ｅ）の化合物は、電子輸送もしくは電子注入層中で電子輸送材料として使用される。ここで、少なくとも一つの置換基ＲもしくはＲ１、特に、Ｒは、好ましくは、上記言及した式（３２）〜（５３）の構造から、好ましくは、選ばれる。ここで、発光層は、蛍光もしくは燐光であってよい。化合物が電子輸送材料として使用されるならば、たとえば、Ｌｉｑ（リチウムヒドロキシキノリナート）等のアルカリ金属錯体でドープされることが好ましいかもしれない。
【０１０４】
本発明のなおさらに好ましい具体例では、式（１）〜（３１）および（１１ａ）〜（３１ｅ）の化合物は、正孔障壁層中で使用される。ここで、少なくとも一つの置換基ＲもしくはＲ１、特に、Ｒは、好ましくは、上記言及した式（３２）〜（５３）の構造から、好ましくは、選ばれる。正孔障壁層は、カソード側で発光層に直接隣接する層を意味するものと解される。
【０１０５】
式（１）〜（３１）および（１１ａ）〜（３１ｅ）の化合物は、さらに、正孔障壁層中もしくは電子輸送層中の双方で、また発光層中のマトリックスとして使用することもできる。ここで、使用される材料は、同一でも異なってもよい。ここで、少なくとも一つの置換基ＲもしくはＲ１、特に、Ｒは、好ましくは、上記言及した式（３２）〜（５３）の構造から、好ましくは、選ばれる。
【０１０６】
本発明のなおさらなる具体例では、式（１）〜（３１）または（１１ａ）〜（３１ｅ）の化合物は、正孔輸送層中もしくは正孔注入層中もしくは電子障壁層あるいは励起子障壁層中で使用される。ここで、少なくとも一つの置換基ＲもしくはＲ１、特に、Ｒは、好ましくは、上記言及した式（５４）〜（６７）の構造から、好ましくは、選ばれる。
【０１０７】
式（１）〜（３１）および（１１ａ）〜（３１ｅ）の化合物は、さらに、正孔輸送層中もしくは正孔注入層中の双方で、電子障壁層あるいは励起子障壁層中でまた発光層中のマトリックスとして使用することもできる。ここで、使用される材料は、同一でも異なってもよい。
【０１０８】
本発明による有機エレクトロルミネッセンス素子のさらなる層では、先行技術にしたがって通常使用されるすべての材料を使用することができる。したがって、当業者は、発明性を要することなく、本発明による式（１）〜（３１）および（１１ａ）〜（３１ｅ）の化合物と組み合わせて、有機エレクトロルミネッセンス素子のために知られたすべての材料を使用することができる。
【０１０９】
更に好ましい有機エレクトロルミネッセンス素子は、１以上の層が、昇華プロセスにより適用され、材料は、１０−５mbar未満、好ましくは、１０−６mbar未満の初期圧力で、真空昇華ユニット中で真空気相堆積されることを特徴とする。しかしながら、初期圧力は、さらにより低くても、たとえば、１０−７mbar未満でも可能である。
【０１１０】
同様に好ましい有機エレクトロルミネッセンス素子は、１以上の層が、ＯＶＰＤ（有機気相堆積）プロセスもしくはキャリアガス昇華により適用され、材料は、１０−５mbar〜１barの圧力で適用される。このプロセスの特別な場合は、ＯＶＪＰ（有機気相インクジェット印刷）プロセスであり、材料はノズルにより直接適用され、そのように構造化される（たとえば、M. S. Arnold et al., Appl. Phys. Lett. 2008, 92, 053301）。
【０１１１】
更に、好ましい有機エレクトロルミネッセンス素子は、１以上の層が、溶液から、たとえば、スピンコーティングにより、もしくは、たとえば、インクジェット印刷、ＬＩＴＩ（光誘起熱画像化、熱転写印刷）、スクリーン印刷、フレキソ印刷、オフセット印刷もしくはノズル印刷のような任意の所望の印刷プロセスにより製造されることを特徴とする。たとえば、適切な置換により得られた可溶性の化合物が、この目的のために必要である。これらのプロセスは、オリゴマー、デンドリマーおよびポリマーのために、特に、適切でもある。
【０１１２】
たとえば、一以上の層が溶液から適用され、一以上のさらなる層が気相堆積により適用されるハイブリッドプロセスも可能である。したがって、たとえば、溶液から発光層を適用し、気相堆積により電子輸送を適用することができる。
【０１１３】
これらのプロセスは、当業者に一般的に知られており、本発明の化合物を含む有機エレクトロルミネッセンス素子を、発明性を要することなく適用することができる。
【０１１４】
本発明による化合物と本発明による有機エレクトロルミネッセンス素子は、先行技術を凌駕する以下の驚くべき優位性により特徴付けられる。
【０１１５】
１．本発明による化合物または式（１）〜（３１）および（１１ａ）〜（３１ｅ）の化合物は、蛍光もしくは燐光エミッターのためのマトリックス材料として使用され、非常に高い効率と長い寿命をもたらす。これは、特に、化合物が燐光エミッターのためのマトリックス材料として使用されるときに、あてはまる。
【０１１６】
２．本発明による化合物または式（１）〜（３１）および（１１ａ）〜（３１ｅ）の化合物は、赤色および緑色燐光発光化合物のためのマトリックスのみならず、特に、青色燐光発光化合物のためのマトリックスとして適している。
【０１１７】
３．昇華で部分的もしくは完全な熱分解を受ける先行技術にしたがう多くの化合物に対して、本発明による化合物は、高い熱安定性を有する。
【０１１８】
４．本発明による化合物は、有機エレクトロルミネッセンス素子に使用され、高い効率と低い使用電圧での急峻な電流/電圧曲線をもたらす。
【０１１９】
５．本発明による化合物は、電子輸送材料または正孔輸送材料としての使用において、有機エレクトロルミネッセンス素子の効率、寿命と駆動電圧に関して非常に良好な特性をもたらす。
【０１２０】
これらの上記優位性は、その他の電子特性を損なうことはない。
【０１２１】
本発明は、次の例により詳細に説明されるが、それにより限定することを望むものではない。当業者は、発明性を要することなく、開示された範囲全体を実行し、本発明による化合物をさらに調製し、それらを電子素子で使用し、本発明によるプロセスを使用するために説明を使用することができるだろう。
【０１２２】
［例］
以下の合成は、他に断らない限り、保護ガス雰囲気下で行われる。出発物質は、アルドリッチ(ALDRICH)またはＡＢＣＲから購入することができ、文献の手順にしたがって、得ることができる。各場合に化合物に対する番号は、ＣＡＳ番号を示す。
【０１２３】
例１：6-ブロモ-8,8-ジメチル-8H-3,12b-ジアザベンゾ［a］アセアントリレン
【化１９】
0006009356.tif 000060
【０１２４】
１a）メチル2-ピリド［4,3-b］インドール-5-イルベンゾエート
【化２０】
0006009356.tif 000061
【０１２５】
３００ｍｌのＤＨＦ中の１６．８ｇ（１００ミリモル）の5H-ピリド［4,3-b］インドール[244-69-9]、２８．８ｇ（１１０ミリモル）のメチル2-ヨードベンゾエート［610-97-9］、３４．６ｇ（２５０ミリモル）の炭酸カリウム、６．４ｇ（１００ミリモル）の銅粉末と１００ｇのガラスビーズ（直径３ｍｍ）の混合物が、１３０℃で２４時間撹拌される。冷却後、混合物は、短セライトベッドでろ過され、ベッドはＤＭＦですすがれ、ＤＭＦは真空除去される。残留物は、５００ｍｌのジクロロメタン中に溶解され、溶液は、２００ｍｌの０．５Ｎ水酸化ナトリウムでその度毎に三度洗浄され、硫酸マグネシウムで乾燥される。ジクロロメタンの真空除去後、残留物は酢酸エチルから一度再結晶化され、真空乾燥される（ｐ＝０．１mbar、Ｔ＝６０℃）。収率：１９．３ｇ（６４ミリモル）、６４％、純度９７％（１Ｈ-ＮＭＲ）。
【０１２６】
以下の化合物が、同様にして得られる。
【化２１−１】
0006009356.tif 000062
【化２１−２】
0006009356.tif 000063
【０１２７】
１ｂ）2-（2-ピリド［4,3-b］インドール-5-イルフェニル）プロパン-2-オル
【化２２】
0006009356.tif 000064
【０１２８】
５００ｍｌのＴＨＦが、氷冷された１４．８ｇ（６０ミリモル）の無水塩化セリウム（III）に添加される。この混合物は、室温で５時間撹拌され、１００ｍｌのＴＨＦ中の１５．１ｇ（５０ミリモル）のメチル2-ピリド［4,3-b］インドール-5-イルベンゾエート溶液が、ついで滴下される。反応混合物は−５℃まで冷却され、ＴＨＦ中の１５０ｍｌ（１５０ミリモル）の臭化メチルマグネシウムの１Ｎ溶液が滴下され、混合物はさらに３０分間撹拌され、ついで、撹拌により室温まで暖められる。反応混合物は、引き続き−５℃まで再冷却され、過剰のグリニャ−ル試薬は、１００ｍｌのメタノールの滴下によりクエンチされる。ＴＨＦ/メタノール混合物は、真空除去され、残留物はジクロロメタンで５００ｍｌにされ、２００ｍｌの飽和炭酸水素ナトリウム溶液が添加され、混合物はさらに３０分間撹拌され、有機相が分離され、１００ｍｌの飽和塩化ナトリウム溶液で一度洗浄される。ジクロロメタンの除去後、残留物は真空乾燥される（ｐ＝０．１mbar、Ｔ＝３０℃）。収率：１０．９ｇ（３６ミリモル）、７２％、純度９７％（１Ｈ-ＮＭＲ）。
【０１２９】
以下の化合物が、同様にして得られる。
【化２３】
0006009356.tif 000065
【０１３０】
１ｃ）8,8-ジメチル-H-3,12b-ジアザベンゾ［a］アセアントリレン
【化２４】
0006009356.tif 000066
【０１３１】
１５ｍｌのメタンスルホン酸と１５ｇのポリ燐酸の混合物が、撹拌（室温で２４時間）によりホモジナイズされる。この混合物は、３００ｍｌのジクロロメタン中の９．１ｇ（３０ミリモル）の2-（2-ピリド［4,3-b］インドール-5-イルフェニル）-プロパン-2-オルの−２０℃に冷却された激しく撹拌された溶液に、３０分間にわたり滴下される。混合物は、引き続き−２０℃で１時間撹拌され、冷却バッチは除去され、反応混合物はゆっくりと室温まで暖められ、室温でさらに１時間撹拌され、ついで、５００ｇの氷上に注がれる。混合物は、２Ｎ水酸化ナトリウム溶液の添加によりｐＨ＝９に調整され、有機相が分離され、硫酸マグネシウムで乾燥される。溶媒の真空除去後、残留物はトルエン：エタノールから再結晶化される。収率：６．８ｇ（２４ミリモル）、８０％、純度９９％（１Ｈ-ＮＭＲ）。
【０１３２】
以下の化合物が、同様にして得られる。
【化２５】
0006009356.tif 000067
【０１３３】
例２：8,8-ジメチル-6,10-ビス［1,1’;3’1’’］ターフェニル-5’-イル-8H-3,12b-ジアザベンゾ［a］アセアントリレン
２a）6,10-ジブロモ-8,8-ジメチル-H-3,12b-ジアザベンゾ［a］アセアントリレン
【化２６】
0006009356.tif 000068
【０１３４】
２００ｍｌのＤＭＦ中の２８．４ｇ（１００ミリモル）の8,8-ジメチル-H-3,12b-ジアザベンゾ［a］アセアントリレン、３６．５ｇ（２０５ミリモル）のN-ブロモスクシンイミドの混合物が、８０℃で１６時間撹拌される。冷却後、１００ｍｌのエタノールが添加され、沈殿した固形物は吸引ろ過され、５０ｍｌの０エタノールで三度洗浄され、真空乾燥される（ｐ＝０．１mbar、Ｔ＝６０℃）。収率：１６．３ｇ（６４ミリモル）、７７％、純度９８％（１Ｈ-ＮＭＲ）。
【０１３５】
２ｂ）8,8-ジメチル-6,10-ビス［1,1’;3’1’’］ターフェニル-5’-イル-8H-3,12b-ジアザベンゾ［a］アセアントリレン
【化２７】
0006009356.tif 000069
【０１３６】
１３．３ｇ（３０ミリモル）の6,10-ジブロモ-8,8-ジメチル-H-3,12b-ジアザベンゾ［a］アセアントリレン、２４．７ｇ（９０ミリモル）の［1,1’;3’1’’ターフェニル］-5’-イル-ボロン酸［128388-54-5］、３４．８ｇ（１８０ミリモル）の燐酸三カリウム、６７ｍｇ（０．３ミリモル）の酢酸パラジウム（II）、５４８ｍｇ（１．８ミリモル）のトリ-o-トリルホスフィン、１００ｍｌのトルエン、３０ｍｌのジオキサンと５０ｍｌの水の混合物が、激しく撹拌されながら、還流下２４時間加熱される。冷却後、反応混合物は、４００ｍｌのトルエンで希釈され、水性相は、分離され、有機相は３００ｍｌの水で一度洗浄され、硫酸マグネシウムで乾燥される。溶媒の真空除去後、残留物はＤＭＦから五度再結晶化され、引き続き真空昇華される（ｐ＝１０−５mbar、Ｔ＝３６５℃）。収率：１２．８ｇ（１７ミリモル）、５７％、純度９９．９％（ＨＰＬＣ）。
【０１３７】
例３：スピロ［フルオレニル-9,8’H-3,12b-ジアザベンゾ［a］アセアントリレン］
３a）3,12b-ジアザベンゾ［a］アセアントリレン-8-オン
【化２８】
0006009356.tif 000070
【０１３８】
１５．１ｇ（５０ミリモル）の2-ピリド［4,3-b］インドール-5-イルベンゾエートが、２００ｍｌの氷酢酸と５ｍｌの濃硫酸の混合物中に懸濁される。懸濁液は、還流下５時間加熱され、ついで、酢酸が真空除去され、残留物はジクロロメタンで５００ｍｌにされ、１Ｎの水酸化ナトリウム溶液を使用して中和される。有機相が分離され、硫酸マグネシウムで乾燥され、真空蒸発される。残留物は酢酸エチルで３０ｍｌにされ、１００ｍｌのエタノールが高温でゆっくりと添加される。冷却後、沈殿した固形物は吸引ろ過され、５０ｍｌのエタノールで三度洗浄され、真空乾燥される（ｐ＝０．１mbar、Ｔ＝６０℃）。収率：１０．５ｇ（３９ミリモル）、７８％、純度９７％（１Ｈ-ＮＭＲ）。
【０１３９】
３ｂ）スピロ［フルオレニル-9,8’-H-3,12b-ジアザベンゾ［a］アセアントリレン］
【化２９】
0006009356.tif 000071
【０１４０】
５０ｍｌのＴＨＦ、３０ｍｌのトルエンと１ｍｌの1,2-ジクロロメタンの混合物中の９．３ｇ（４０ミリモル）の2-ブロモビフェニルが、１．３ｇ（５７ミリモル）のマグネシウムと反応して、対応するグリニャール試薬を得る。１００ｍｌのＴＨＦ中の９．５ｇ（３０ミリモル）の3,12b-ジアザベンゾ［a］アセアントリレン-8-オン溶液が、約３０℃で、このグリニャール試薬に滴下され、ついで、混合物が、還流下５時間撹拌される。冷却後、ＴＨＦは、真空除去され、氷酢酸で２００ｍｌにされ、５ｍｌの濃硫酸が添加され、混合物は還流下３時間加熱される。冷却後、沈殿した固形物は吸引ろ過され、３００ｍｌのジクロロメタン中に懸濁され、１００ｍｌの１Ｎの水酸化ナトリウム溶液が添加され、混合物は固形物が溶解するまで撹拌され、ついで、有機層が分離され、１００ｍｌの１Ｎの水酸化ナトリウム溶液で洗浄され、硫酸マグネシウムで乾燥される。溶媒の真空除去後、残留物はＤＭＦから五度再結晶化され、引き続き昇華される（ｐ＝１０−５mbar、Ｔ＝３００℃）。収率：５．３ｇ（１３ミリモル）、４３％、純度９９．９％（ＨＰＬＣ）。
【０１４１】
例４：8,8’-［スピロ-H-3,12b-ジアザベンゾ［a］アセアントリレン］
４a）5-（2-ブロモフェニル）-5H-ピリド［4,3-b］インドール
【化３０】
0006009356.tif 000072
【０１４２】
８００ｍｌのＤＨＦ中の８４．１ｇ（５００ミリモル）の5H-ピリド［4,3-b］インドール[244-69-9]、１４７．１ｇ（５２０ミリモル）の2-ブロモヨードベンゼン［583-55-1］、１０３．７ｇ（７５０ミリモル）の炭酸カリウム、３１．８ｇ（５００ミリモル）の銅粉末と３００ｇのガラスビーズ（直径３ｍｍ）の混合物が、１３０℃で２４時間撹拌される。冷却後、混合物は、短セライトベッドでろ過され、ベッドはＤＭＦですすがれ、ＤＭＦは真空除去される。残留物は１５００ｍｌのジクロロメタン中に溶解され、溶液は、５００ｍｌの濃アンモニア溶液でその度毎に三度洗浄され、硫酸マグネシウムで乾燥される。ジクロロメタンの真空除去後、油状の残留物は、短路蒸発機で蒸留される（ｐ＝５×１０−３mbar、Ｔ＝１２０℃）。収率：５６．１ｇ（１７３ミリモル）、３５％、純度９８％（１Ｈ-ＮＭＲ）。
【０１４３】
４ｂ）8,8’-［スピロ-H-3,12b-ジアザベンゾ［a］アセアントリレン］
【化３１】
0006009356.tif 000073
【０１４４】
１．６Ｍのヘキサン中の６２．５ｍｌ（１００ミリモル）のn-ブチルリチウムが、５００ｍｌのＴＨＦ中の３２．３ｇ（１００ミリモル）の5-（2-ブロモフェニル）-5H-ピリド［4,3-b］インドールの−７８℃に冷却された溶液に滴下され、混合物は、−７８℃でさらに３０分間撹拌され、３００ｍｌのＴＨＦ中の２７．０ｇ（１００ミリモル）の3,12b-ジアザベンゾ［a］アセアントリレン-8-オン溶液が、ついで滴下される、反応混合物が、室温に暖められた後、２０ｍｌのメタノールの添加でクエンチされ、溶媒は、真空除去される。残留物は、氷酢酸で５００ｍｌにされ、１４ｍｌの濃硫酸が添加され、混合物は還流下３時間加熱される。冷却後、沈殿した固形物は吸引ろ過され、１０００ｍｌのジクロロメタン中に懸濁され、５００ｍｌの１Ｎの水酸化ナトリウム溶液が添加され、混合物は、固形物が溶解するまで撹拌され、有機相は、ついで、分離され、１００ｍｌの１Ｎの水酸化ナトリウム溶液で洗浄され、硫酸マグネシウムで乾燥される。溶媒の真空除去後、残留物はＤＭＦから五度再結晶化され、引き続き真空昇華される（ｐ＝１０−５mbar、Ｔ＝３４０℃）。収率：２２．８ｇ（４６ミリモル）、４６％、純度９９．９％（ＨＰＬＣ）。
【０１４５】
例５：3-ブロモ-8,8-ジメチル-8H-10,12b-ジアザベンゾ［a］アセアントリレン
【化３２】
0006009356.tif 000074
【０１４６】
５ａ）メチル4-（3-ブロモカルバゾール-9-イル）ニコチネート
２０００ｍｌのＤＭＦ中の６２．５ｇ（２０７ミリモル）のメチル4-カルバゾール-9-イルニコチネートが、−１０℃に冷却され、３７．３ｇ（２０７ミリモル）のN-ブロモスクシンイミドが、分けて添加され、混合物は室温で６時間撹拌される。冷却後、１００ｍｌのエタノールが添加され、沈殿した固形物は吸引ろ過され、５００ｍｌの水が、引き続き混合物に添加され、ついで、ＣＨ２Ｃｌ２で抽出される。有機相はＭｇＳＯ４で乾燥され、溶媒は真空除去される。生成物は熱トルエンで撹拌洗浄され、吸引ろ過される。収率：７１ｇ（１８６ミリモル）、理論値の９０％、１Ｈ-ＮＭＲによる純度９８％。
【０１４７】
以下の化合物が、同様にして得られる。
【化３３】
0006009356.tif 000075
【０１４８】
５ｂ）2-［4-（3ブロモカルバゾゾール-9-イル］ピリジン-3-イル）プロパン-2-オル
８１．２ｇ（２１３ミリモル）の4-（3-ブロモカルバゾール-9-イル）ニコチネート
が、１５００ｍｌの無水ＴＨＦ中に溶解され、脱気される。混合物は、−７８℃まで冷却され、５６９ｍｌ（８５４ミリモル）のメチルリチウムが、４０分間にわたって、添加される。混合物は、１時間にわたって、−４０℃まで暖められ、反応は、ＴＬＣでモニターされる。反応が終わると、混合物はＭｅＯＨを使用して−３０℃で注意深くクエンチされる。反応溶液は1/3まで蒸発され、１ｌのＣＨ２Ｃｌ２が添加され、混合物は、洗浄され、有機相はＭｇＳＯ４で乾燥され、蒸発される。収率：７０ｇ（１８３ミリモル）、理論値の８８％、１Ｈ-ＮＭＲによる純度９４％。
【０１４９】
以下の化合物が、同様にして得られる。
【化３４−１】
0006009356.tif 000076
【化３４−２】
0006009356.tif 000077
【０１５０】
５ｃ）3-ブロモ-8,8-ジメチル-8H-10,12b-ジアザベンゾ［a］アセアントリレン
１６．７ｇ（４４ミリモル）の2-［2-（3ブロモカルバゾール-9-イル）フェニル］プロパン-2-オルが、１２００ｍｌの脱気されたトルエン中に溶解され、４０ｇのポリ燐酸と２８ｍｌのメタンスルホン酸が添加され、混合物は、６０℃で１時間加熱される。バッチは冷却され、水が添加される。固形物が沈殿し、ＣＨ２Ｃｌ２/ＴＨＦ（1:1）中に溶解される。溶液は、２０％ＮａＯＨを使用して、注意深くアルカリ還元され、相は分離され、ＭｇＳＯ４で乾燥される。得られた固形物は、ヘプタンで撹拌洗浄される。収率：１３．６ｇ（３７ミリモル）、理論値の８５％、１Ｈ-ＮＭＲによる純度９５％。
【０１５１】
以下の化合物が、同様にして得られる。
【化３５−１】
0006009356.tif 000078
【化３５−２】
0006009356.tif 000079
【０１５２】
例６：
６ａ）8,8-ジメチル-8H-10,12b-ジアザベンゾ［a］アセアントリレン-3-ボロン酸
【化３６】
0006009356.tif 000080
【０１５３】
９４ｇ（２５９ミリモル）の3-ブロモ-8,8-ジメチル-8H-10,12b-ジアザベンゾ［a］アセアントリレンが、１５００ｍｌの無水ＴＨＦ中に溶解され、シクロヘキサン中の１３５ｍｌ（３３７ミリモル）の２．５Ｍのn-ブチルリチウム溶液が−７０℃で滴下され、１時間後、３７ｍｌのトリメチルボレート（３３６ミリモル）が滴下され、混合物は、１時間にわたり、室温まで暖められ、溶媒が除去され、残留物は、残留物は、１Ｈ-ＮＭＲで均質であり、さらなる精製をすることなく、引き続く反応に使用される。収率：５９ｇ（１８１ミリモル）、理論値の７０％、１Ｈ-ＮＭＲによる純度約９６％。
【０１５４】
以下の化合物が、同様にして得られる。
【化３７】
0006009356.tif 000081
【０１５５】
例７：
７ａ）8,8-ジメチル-3-（9-フェニル-9H-カルバゾール-３-イル）-8H-10,12b-ジアザベンゾ［a］アセアントリレン
【化３８】
0006009356.tif 000082
【０１５６】
３６ｇ（１１０ミリモル）の8,8-ジメチル-8H-10,12b-ジアザベンゾ［a］アセアントリレン-3-ボロン酸、３５ｇ（１１０ミリモル）の3-ブロモ-9-フェニル-9H-カルバゾールと９．７ｇ（９２ミリモル）の炭酸ナトリウムが、３５０ｍｌのトルエン、３５０ｍｌのジオキサンと５００ｍｌの水中に懸濁される。９１３ｍｇ（３．０ミリモル）のトリ-o-トリルホスフィンと１１２ｍｇ（０．５ミリモル）の酢酸パラジウム（II）が、この懸濁液に滴下され、反応混合物は、還流下１６時間加熱される。冷却後、有機相は分離され、シリカゲルでろ過され、２００ｍｌの水でその度毎に三度洗浄され、引き続き蒸発幹固される。残留物は、トルエンからとＣＨ２Ｃｌ２/イソプロパノールから再結晶化され、最後に高真空中で昇華される。収率：５０ｇ（９９ミリモル）、理論値の８９％、ＨＰＬＣによる純度９９．９％。
【０１５７】
以下の化合物が、同様にして得られる。
【化３９−１】
0006009356.tif 000083
【化３９−２】
0006009356.tif 000084
【０１５８】
例８：
８ａ）［4-(8,8-ジメチル-8H-10,12b-ジアザベンゾ［a］アセアントリレン-3-イル)-フェニル］ジフェニルアミン
【化４０】
0006009356.tif 000085
【０１５９】
化合物は、３６ｇ（１１０ミリモル）の8,8-ジメチル-8H-10,12b-ジアザベンゾ［a］アセアントリレン-3-ボロン酸と５２ｇ（１１０ミリモル）のビス-ビフェニル-4-イル（4-ブロモフェニル）アミンとの反応により、例７と同じ手順で合成される。残留物は、トルエンからとＣＨ２Ｃｌ２/イソプロパノールから再結晶化され、最後に高真空中で昇華される。収率：６５ｇ（９５ミリモル）、理論値の８８％、ＨＰＬＣによる純度９９．９％。
【０１６０】
以下の化合物が、同様にして得られる。
【化４１−１】
0006009356.tif 000086
【化４１−２】
0006009356.tif 000087
【０１６１】
例９：
９ａ）3-（4-カルバゾール-9-イルフェニル）-8,8-ジメチル-8H-10,12b-ジアザベンゾ［a］アセアントリレン
【化４２】
0006009356.tif 000088
【０１６２】
化合物は、３６ｇ（１１０ミリモル）の8,8-ジメチル-8H-10,12b-ジアザベンゾ［a］アセアントリレン-3-ボロン酸と３５．４ｇ（１１０ミリモル）の9-（4-ブロモフェニル）-9H-カルバゾールとの反応により、例７と同じ手順で合成される。残留物は、トルエンからとＣＨ２Ｃｌ２/イソプロパノールから再結晶化され、最後に高真空中で昇華される。収率：４７ｇ（９９ミリモル）、理論値の８２％、ＨＰＬＣによる純度９９．９％。
【０１６３】
以下の化合物が、同様にして得られる。
【化４３】
0006009356.tif 000089
【０１６４】
例１０：
１０ａ）8,8,8,8’-テトラメチル-8H,8’H-［3,3’］ビ［10,12b-ジアザベンゾ［a］アセアントリレニル］
【化４４】
0006009356.tif 000090
【０１６５】
化合物は、３６ｇ（１１０ミリモル）の8,8-ジメチル-8H-10,12b-ジアザベンゾ［a］アセアントリレン-3-ボロン酸と（１１０ミリモル）の3-ブロモ-8,8-ジメチル-8H-10,12b-ジアザベンゾ［a］アセアントリレンとの反応により、例７と同じ手順で合成される。残留物は、トルエンからとＣＨ２Ｃｌ２/イソプロパノールから再結晶化され、最後に高真空中で昇華される。収率：５０ｇ（８８ミリモル）、理論値の８０％、ＨＰＬＣによる純度９９．９％。
【０１６６】
以下の化合物が、同様にして得られる。
【化４５−１】
0006009356.tif 000091
【化４５−２】
0006009356.tif 000092
【０１６７】
例１１：
１１ａ）8,8-ジメチル-8H-10,12b-ジアザベンゾ［a］アセアントリレン-3-イル）ジフェニルアミン
【化４６】
0006009356.tif 000093
【０１６８】
１０００ｍｌのジオキサン中の３１．４ｇ（８６．６ミリモル）の3-ブロモ-8,8-ジメチル-8H-10,12b-ジアザベンゾ［a］アセアントリレンと１６ｇ（９５．９ミリモル）のジフェニルアミンの脱気された溶液が、１時間、Ｎ２で飽和される。ついで、まず、０．９ｍｌ（４．３ミリモル）のＰ（ｔＢｕ）３、ついで、０．４８ｇ（２．１ミリモル）の酢酸パラジウム（II）が、添加され、固体状態の１２．６ｇ（１３１ミリモル）のＮａＯｔＢｕが、引き続き添加される。反応混合物は、還流下１８時間加熱される。室温まで冷却後、１０００ｍｌの水が、注意深く添加される。有機相は４×５０ｍｌの水で洗浄されＭｇＳＯ４で乾燥され、溶媒は、真空除去される。純粋な生成物が再結晶化と最後の昇華により得られる。収率：３５ｇ（７７ミリモル）、理論値の９０％、ＨＰＬＣによる純度９９．９％。
【０１６９】
以下の化合物が、同様にして得られる。
【化４７】
0006009356.tif 000094
【０１７０】
例１２：
１２ａ）6-（4,6-ジフェニル-1,3,5-トリアジン）-8,8-ジメチル-8H-インドロ-［3,2,1-de］-アクリジン
【化４８】
0006009356.tif 000095
【０１７１】
３６ｇ（１１０．０ミリモル）の8,8-ジメチル-8H-10,12b-ジアザベンゾ［a］アセアントリレン-3-ボロン酸、２９．５ｇ（１１０．０ミリモル）の2-クロロ-4,6-ジフェニル-1,3,5-トリアジンルと４４．６ｇ（２１０．０ミリモル）の燐酸三カリウムが、５００ｍｌのトルエン、５００ｍｌのジオキサンと５００ｍｌの水中に懸濁される。９１３ｍｇ（３．０ミリモル）のトリ-o-トリルホスフィンと、ついで１１２ｍｇ（０．５ミリモル）の酢酸パラジウム（II）が、この懸濁液に滴下され、反応混合物は、還流下１６時間加熱される。冷却後、有機相は分離され、シリカゲルでろ過され、２００ｍｌの水でその度毎に三度洗浄され、引き続き蒸発幹固される。残留物は、トルエンからとＣＨ２Ｃｌ２/イソプロパノールから再結晶化され、最後に高真空中で昇華される。純度９９．９％。収率は、４６ｇ（８９ミリモル）で、理論値の８３％に相当する。
【０１７２】
以下の化合物が、同様にして得られる。
【化４９−１】
0006009356.tif 000096
【化４９−２】
0006009356.tif 000097
【０１７３】
例１３：ＯＬＥＤの製造
本発明によるＯＬＥＤと先行技術によるＯＬＥＤが、WO 04/058911にしたがう一般的プロセスにより製造されるが、これは、特別な状況（層の厚さの変化、使用材料）に適合される。
【０１７４】
種々のＯＬＥＤに対する結果が、以下の例１４〜２５で示される（表１と２参照）。厚さ１５０ｎｍの構造化されたＩＴＯ（インジウム錫酸化物）で被覆された硝子板が、改善された加工のために、２０ｎｍのＰＥＤＯＴ（H.C.Stack,Goslar独から購入。ポリ（3,4-エチレンジオキシ-2,5-チオフェン））で水からのスピンコートで被覆される。これらの被覆されたガラス板は基板を形成し、ＯＬＥＤが適用される。ＯＬＥＤは、基本的に、次の層配列から成る：基板／正孔注入層（ＨＩＭ１を含むＨＩＬ、２０ｎｍ）／正孔子輸送層（ＨＴＭ１を含むＨＴＬ、２０ｎｍ）／電子障壁層（ＥＢＭ１を含むＥＢＬ、２０ｎｍ）／発光層（ＥＭＬ、４０ｎｍ）／電子輸送層（ＥＴＭ１を含むＥＴＬ、２０ｎｍ）／、電子注入層（ＥＩＬ、ＬｉＦ、１ｎｍ）および最後にカソード。カソードは、１００ｎｍ厚のアルミニウム層により形成される。ＥＭＬの構造とこれらのＯＬＥＤを使用して得られた結果は、緑色発光ＯＬＥＤに対しては表１に、青色発光ＯＬＥＤに対しては表２に示される。ＯＬＥＤの製造のために使用された材料は、表３に示される。
【０１７５】
すべての材料は、真空室において、熱気相堆積により適用される。ここで、発光層は、常に、少なくとも一つのマトリックス材料（ホスト材料）と、共蒸発により一定の体積割合でマトリックス材料または材料と前混合される発光ドーパント（エミッター）とから成る。
【０１７６】
未最適化ＯＬＥＤは、標準方法により特性決定される。この目的のために、エレクトロルミネセンススペクトル、電流効率（ｃｄ／Ａで測定）および駆動電圧が測定される。表に示された効率と電圧は駆動輝度１０００ｃｄ／ｍ2での対応する値に関する。
【０１７７】
表１：緑色発光ＯＬＥＤに対する結果
【表１】
0006009356.tif 000098
【０１７８】
表２：青色発光ＯＬＥＤに対する結果
【表２】
0006009356.tif 000099
【０１７９】
表３：使用される材料の構造式（括弧内の番号は、材料のＣＡＳ番号である。）
【表３−１】
0006009356.tif 000100
【表３−２】
0006009356.tif 000101
【０１８０】
上記例から明らかに見て取ることができるように、本発明の材料は、燐光エミッターのためのマトリックス材料としての使用のために、特に、適しており、高い効率と低い駆動電圧をもたらす。
【０１８１】
例２６：さらなるＯＬＥＤの製造
本発明によるＯＬＥＤと先行技術によるＯＬＥＤが、WO 04/058911にしたがう一般的プロセスにより製造されるが、これは、特別な状況（層の厚さの変化、使用材料）に適合される。
【０１８２】
種々のＯＬＥＤに対する結果が、以下の例Ｃ１〜１４４で示される（表４と５参照）。厚さ１５０ｎｍの構造化されたＩＴＯ（インジウム錫酸化物）で被覆された硝子板が、改善された加工のために、２０ｎｍのＰＥＤＯＴ（H.C.Stack,Goslar独から購入。ポリ（3,4-エチレンジオキシ-2,5-チオフェン））で水からのスピンコートで被覆される。これらの被覆されたガラス板は基板を形成し、ＯＬＥＤが適用される。ＯＬＥＤは、ＯＬＥＤは、基本的に、次の層配列から成る：基板／随意に正孔注入層（ＨＩＬ）／正孔輸送層（ＨＴＬ）／随意に、中間層（ＩＬ）／電子障壁層（ＥＢＬ）／発光層（ＥＭＬ）／随意に、正孔障壁層（ＨＢＬ）／電子輸送層（ＥＴＬ）／随意に、電子注入層（ＥＩＬ）および最後にカソード。カソードは、１００ｎｍ厚のアルミニウム層により形成される。ＯＬＥＤの正確な層構造は、表４に示される。ＯＬＥＤの製造のために必要とされる材料は、表６に示される。
【０１８３】
すべての材料は、真空室において、熱気相堆積により適用される。ここで、発光層は、常に、少なくとも一つのマトリックス材料（ホスト材料）と、共蒸発により一定の体積割合でマトリックス材料または材料と前混合される発光ドーパント（エミッター）とから成る。ここで、ＳＴ１：ＣＢＰ：ＴＥＲ１（５５％：３５％：１０％）等の情報は、材料ＳＴ１が５５体積％の割合で層中に存在し、ＣＢＰが３５体積％の割合で層中に存在し、ＴＥＲ１が１０体積％の割合で層中に存在することを意味する。同様に、電子輸送層も、二種の材料の混合物から成ってもよい。
【０１８４】
ＯＬＥＤは、標準方法により特性決定される。この目的のために、エレクトロルミネセンススペクトル、電流/電圧/輝度特性線（ＩＵＬ特性線）から計算した、輝度の関数としての電流効率（ｃｄ／Ａで測定）、パワー効率（Ｉｍ／Ｗで測定）、外部量子効率ならびに寿命が測定される。エレクトロルミネセンススペクトルは、輝度１０００ｃｄ／ｍ2で測定され、ＣＩＥ１９３１ｘおよびｙ色座標はそこから計算される。表５の用語Ｕ１０００は、輝度１０００ｃｄ／ｍ2に対して必要とされる電圧を示す。ＣＥ１０００とＰＥ１０００は、１０００ｃｄ／ｍ2で達成された電流およびパワー効率を示す。ＥＱＥ１０００は、駆動輝度１０００ｃｄ／ｍ2で達成された外部量子効率を示す。寿命ＬＴは、一定電流駆動時に、輝度が初期輝度Ｌ０からある割合Ｌ１で低下した時間として定義される。表５でのＬ０＝４０００ｃｄ／ｍ2とＬ１＝８０％の情報は、欄ＬＴで示される寿命が、対応するＯＬＥＤの初期輝度が、４０００ｃｄ／ｍ2〜３２００ｃｄ／ｍ2に低下した時間に対応することを意味する。寿命に対する値は、当業者に知られた変換式により、他の初期輝度に変換することができる。ここで、初期輝度１０００ｃｄ／ｍ2に対する寿命が、通常の情報である。
【０１８５】
種々のＯＬＥＤに対するデータが表５に要約される。例Ｃ１〜Ｃ９は、先行技術にしたがう比較例であり、例ｌ１〜ｌ４４は、本発明の化合物を含むＯＬＥＤのデータを示す。本発明の材料に対して表５で使用される番号は、上記に記載された合成例の番号に対応する。
【０１８６】
いくつかの例が、本発明による化合物の優位性を示すために、以下に詳細に説明される。しかしながら、これらは、表５に示されるデータの選択であるだけであることが指摘されねばならない。表から明らかに見て取ることができるように、先行技術を超える改善が、より詳細には言及されない本発明による化合物の使用でも達成され、いくつかの場合ではすべてのパラメータにおいて、いくつかの場合では、効率もしくは駆動電圧もしくは寿命における改善だけが観察される。しかしながら、前記パラメーターの唯一つの改善も、異なる用途が、異なるパラメーターに関する最適化を必要とすることから、顕著な進歩である。
【０１８７】
燐光ＯＬＥＤにおけるマトリックス材料としての本発明の化合物の使用
本発明による化合物が、燐光ＯＬＥＤの発光層におけるマトリックス材料としてのみ使用されるならば、先行技術を超える顕著な改善が得られる。たとえば、本発明の化合物１２ｂにより、たった３．４Ｖの電圧で１５．５％までの優秀な量子効率と４８０時間の寿命が得られる。先行技術の材料ＳＴ１と比べると、これらの値は約３０％（パワー効率）と４５％（寿命）の顕著な改善である。改善は、Ｋｅｔ１（例ｌ３、Ｃ３とＣ４）と比べてさらにより明らかである。
【０１８８】
多くの場合、燐光ＯＬＥＤの寿命は、唯一つではなくそれに代えて二個のマトリックスをエミッターで共蒸発することにより改善することができる（混合マトリックス系）。先行技術にしたがってこの目的のために適しているものは、たとえば、スピロトリアジン、ケトンまたはジアザホスホールとカルバゾールもしくは純粋な炭化水素との組み合わせである。対応するＯＬＥＤに対するデータは、例Ｃ７、Ｃ８およびＣ９に示される。本発明による材料が使用されるＯＬＥＤに対するデータは、例ｌ１５〜ｌ３３に示される。
【０１８９】
ＣＢＰが、たとえば、本発明による材料１０ｈにより置き代えられるならば、ＳＴ１と組み合わせたパワー効率は、３４lm/W〜４６lm/W、すなわち約３５％増加し、寿命も同様に約３５％改善することができる（例ｌ２２、Ｃ７）。ここで、パワー効率の改善は、主に、駆動電圧の減少に帰することができる。
【０１９０】
ＫＥＴ１またはＤＡＰ１との組み合わせについては、ＣＢＰまたはＦＴＰｈと比較した性能データに同様の増加が得られる（例ｌ３２、ｌ３３、Ｃ８とＣ９。）
したがって、本発明の材料は、燐光ＯＬＥＤでのマトリックス材料の使用に関して、すべてのパラメータにおいて、特に、寿命とパワー効率に関して先行技術を超える顕著な改善を生じる。
【０１９１】
混合マトリックス系では、本発明の材料は、非常に広範囲の種類の種（スピロトリアジン、ケトンまたはジアザホスホール）と組み合わせて非常に良好な性能データが得られる。したがって、非常に良好な性能データは、他の種の材料との組み合わせで期待することもできる。
【０１９２】
正孔輸送材料としての本発明の化合物の使用
先行技術にしたがって、使用される正孔輸送材料は、特に、たとえば、ＮＰＢまたはＢＰＡ１等のジアリールアミンである。これらの材料が、アリールアミンにより置換される本発明の材料に置き代えられるならば、顕著な改善が、蛍光もしくは燐光ＯＬＥＤにおいて得られる。対応するＯＬＥＤに対するデータは、例ｌ３４〜l４３に示される。
【０１９３】
たとえば、本発明の化合物８ｇが、緑色燐光ＯＬＥＤで正孔輸送材料として使用されるならば、０．３Ｖより低い電圧と１０％改善された量子効率と、それによる３８〜４４lm/Wのパワー効率の増加が、ＰＢＡ１と比べて得られる。寿命は、約５５％、４８０時間に増加する（例ｌ３８、Ｃ２）。
【０１９４】
青色蛍光ＯＬＥＤでは、改善はまったく大きくはないが、さらに非常に顕著である（例ｌ４１〜ｌ４３とＣ１1）。
【０１９５】
ＯＬＥＤの正孔輸送材料側の本発明の化合物の使用は、駆動電圧、パワー効率と寿命に関して顕著な改善を生み出す。
【０１９６】
電子輸送材料としての本発明の化合物の使用
本発明の化合物１２ｃがＬｉＱとともに電子注入材料とし使用されると、寿命はほとんど同じままで、１０％を超えるパワー効率の改善が、ＳＴ１：ＬｉＱ（50%:50%）混合物と比べて得られる（例Ｃ２、ｌ４４）。
【０１９７】
表４：ＯＬＥＤの構造
【表４−１】
0006009356.tif 000102
【表４−２】
0006009356.tif 000103
【表４−３】
0006009356.tif 000104
【表４−４】
0006009356.tif 000105
【表４−５】
0006009356.tif 000106
【０１９８】
表５：ＯＬＥＤのデータ
【表５−１】
0006009356.tif 000107
【表５−２】
0006009356.tif 000108
【０１９９】
表６：ＯＬＥＤのための材料の構造式
【表６−１】
0006009356.tif 000109
【表６−２】
0006009356.tif 000110